(57)【要約】【課題】基材への密着性、得られる印刷物の耐ブロッキング性及び真空成型加工適性に優れ、真空成型後の成型印刷物の後加工割れを抑制することができるインクジェットインク組成物を提供すること。【解決手段】（成分Ａ）Ｎ−ビニルカプロラクタム、（成分Ｂ）芳香環を有する単官能アクリレート、（成分Ｃ）脂肪族炭化水素環を有する単官能アクリレート、（成分Ｄ）（メタ）アクリレート基を有するポリエーテル変性シリコーン化合物、（成分Ｅ）ガラス転移温度（Ｔｇ）が２０℃〜１００℃であるアクリル樹脂、（成分Ｆ）顔料、及び、（成分Ｇ）光重合開始剤、を含有し、成分Ａ〜成分Ｃの総含有量が、インク組成物中における成分Ｄ以外の重合性化合物の全質量に対し、９０質量％以上であり、成分Ｅの含有量が、インク組成物の全質量に対し、１〜８質量％であることを特徴とするインクジェットインク組成物。【選択図】なし【特許請求の範囲】
【請求項１】
（成分Ａ）Ｎ−ビニルカプロラクタム、
（成分Ｂ）芳香環を有する単官能アクリレート、
（成分Ｃ）脂肪族炭化水素環を有する単官能アクリレート、
（成分Ｄ）（メタ）アクリレート基を有するポリエーテル変性シリコーン化合物、
（成分Ｅ）ガラス転移温度（Ｔｇ）が２０℃〜１００℃であるアクリル樹脂、
（成分Ｆ）顔料、及び、
（成分Ｇ）光重合開始剤、を含有し、
成分Ａ〜成分Ｃの総含有量が、インク組成物中における成分Ｄ以外の重合性化合物の全質量に対し、９０質量％以上であり、
成分Ｅの含有量が、インク組成物の全質量に対し、１〜８質量％であることを特徴とする
インクジェットインク組成物。
【請求項２】
成分Ｂが、２−フェノキシエチルアクリレートである、請求項１に記載のインクジェットインク組成物。
【請求項３】
成分Ｃが、３，３，５−トリメチルシクロヘキシルアクリレート、ｔ−ブチルシクロヘキシルアクリレート、及び、イソボルニルアクリレートよりなる群から選ばれた少なくとも１種の化合物である、請求項１又は２に記載のインクジェットインク組成物。
【請求項４】
成分Ｃが、ｔ−ブチルシクロヘキシルアクリレートである、請求項１〜３のいずれか１項に記載のインクジェットインク組成物。
【請求項５】
成分Ｄが、（メタ）アクリレート基を４〜６個有するポリエーテル変性シリコーン化合物である、請求項１〜４のいずれか１項に記載のインクジェットインク組成物。
【請求項６】
成分Ｄの含有量が、インク組成物の全質量に対し、０．５〜３質量％である、請求項１〜５のいずれか１項に記載のインクジェットインク組成物。
【請求項７】
成分Ａ〜成分Ｃの含有量が、質量比で、（成分Ｃの含有量）／（成分Ａの含有量＋成分Ｂの含有量）＜０．５を満たす、請求項１〜６のいずれか１項に記載のインクジェットインク組成物。
【請求項８】
成分Ｅの重量平均分子量が、５，０００〜１０，０００である、請求項１〜７のいずれか１項に記載のインクジェットインク組成物。
【請求項９】
真空成型加工用インクジェットインク組成物である、請求項１〜８のいずれか１項に記載のインクジェットインク組成物。
【請求項１０】
真空成型加工及びトリミング加工用インクジェットインク組成物である、請求項１〜９のいずれか１項に記載のインクジェットインク組成物。
【請求項１１】
（ａ1）支持体上に、請求項１〜１０のいずれか１項に記載のインクジェットインク組成物を吐出する工程、及び、
（ｂ1）吐出された前記インク組成物に活性放射線を照射して、前記インク組成物を硬化させる工程、を含む
インクジェット記録方法。
【請求項１２】
請求項１１に記載のインクジェット記録方法により得られた印刷物。
【請求項１３】
（ａ2）請求項１〜１０のいずれか１項に記載のインクジェットインク組成物を支持体上にインクジェット方式により吐出して画像を形成する工程、
（ｂ2）得られた画像に活性放射線を照射して、前記インク組成物を硬化させて、前記支持体上に硬化した画像を有する印刷物を得る工程、及び、
（ｃ2）前記印刷物を成型加工する工程、を含む
成型印刷物の製造方法。
【請求項１４】
（１）ポリカーボネート、ポリスチレン、アクリル樹脂、ポリエチレンテレフタレート、及び、アクリロニトリル−ブタジエン−スチレン共重合体よりなる群から選択された厚み０．５〜３ｍｍの基材に対して、インクジェット方式により請求項１〜１０のいずれか１項に記載のインクジェットインク組成物を吐出して画像を形成する工程、
（２）得られた画像に活性放射線を照射して、前記インク組成物を硬化させて、前記支持体上に硬化した画像を有する印刷物を得る工程、
（３）前記印刷物を７０℃〜２００℃の範囲で加熱する工程、
（４）加熱した前記印刷物を金型に挿入し、少なくとも真空成型加工により３次元的な構造物に成型し成型印刷物を得る工程、並びに、
（５）前記成型印刷物に対してトリミング加工を行う工程、を含む
成型印刷物の製造方法。
【発明の詳細な説明】
【技術分野】
【０００１】
本発明は、インクジェットインク組成物、上記インクジェットインク組成物を用いたインクジェット記録方法、印刷物及び成型印刷物の製造方法に関するものである。
【背景技術】
【０００２】
画像データ信号に基づき、紙やプラスチックなどの被記録媒体に画像を形成する画像記録方法として、電子写真方式、昇華型及び溶融型熱転写方式、スクリーン印刷方式、インクジェット方式などがある。電子写真方式は、感光体ドラム上に帯電及び露光により静電潜像を形成するプロセスを必要とし、システムが複雑となり、結果的に製造コストが高価になるなどの問題がある。また熱転写方式は、装置は安価であるが、インクリボンを用いるため、ランニングコストが高く、かつ廃材が出るなどの問題がある。スクリーン印刷では、製版や刷版の作製、版及びインクの交換、印刷条件の設定等の段取りを頻繁に行う必要があるため、コストが増大するという問題があった。
一方、インクジェット方式は、印刷装置が安価であり、かつ、印刷時に版を必要とせず、必要とされる画像部のみにインク組成物を吐出し被記録媒体上に直接画像形成を行うため、インク組成物を効率よく使用でき、特に小ロット生産の場合にランニングコストが安い。更に、騒音が少なく、画像記録方式として優れており、近年注目を浴びている。
中でも、紫外線などの放射線の照射により硬化可能なインクジェットインク組成物（放射線硬化型インクジェットインク組成物）は、紫外線などの放射線の照射によりインク組成物中の成分の大部分が硬化するため、溶剤系インク組成物と比べて乾燥性に優れ、また、画像がにじみにくいことから、種々の基材に印字できる点で優れた方式である。
【０００３】
この放射線硬化型インクジェットインクを用いたインクジェット方式を用いて成型加工品を作製することも可能である。成型加工品は、一例としてはプラスチック媒体上にインク画像を形成し、放射線を照射して画像を硬化させた後、基材を加熱軟化させ自在に変形させ製造する成型物が挙げられる。
従来の立体的なプラスチック成型物は、スクリーン印刷によって画像形成し、それを真空成型によって加工する方法が一般的であった（例えば、特許文献１参照。）。それに対して、最近ではインクジェット方式も用いたプラスチック成型物の製造方法が開発されつつある（例えば、特許文献２〜５参照。）。
【先行技術文献】
【特許文献】
【０００４】
【特許文献１】特開２００２−２７３８３０号公報
【特許文献２】特開２００９−１８５１８６号公報
【特許文献３】特階２０１０−２３５６９７号公報
【特許文献４】特開２００９−２０９３５３号公報
【特許文献５】特開２０１１−２２５８２４号公報
【発明の概要】
【発明が解決しようとする課題】
【０００５】
本発明の目的は、基材への密着性、得られる印刷物の耐ブロッキング性及び真空成型加工適性に優れ、真空成型後の成型印刷物の後加工割れを抑制することができるインクジェットインク組成物、上記インクジェットインク組成物を用いたインクジェット記録方法、印刷物、及び、成型印刷物の製造方法を提供することである。
【課題を解決するための手段】
【０００６】
上記目的は、下記＜１＞及び＜１１＞〜＜１４＞に記載の手段により達成された。好ましい実施態様である＜２＞〜＜１０＞とともに以下に示す。
＜１＞（成分Ａ）Ｎ−ビニルカプロラクタム、（成分Ｂ）芳香環を有する単官能アクリレート、（成分Ｃ）脂肪族炭化水素環を有する単官能アクリレート、（成分Ｄ）（メタ）アクリレート基を有するポリエーテル変性シリコーン化合物、（成分Ｅ）ガラス転移温度（Ｔｇ）が２０℃〜１００℃であるアクリル樹脂、（成分Ｆ）顔料、及び、（成分Ｇ）光重合開始剤、を含有し、成分Ａ〜成分Ｃの総含有量が、インク組成物中における成分Ｄ以外の重合性化合物の全質量に対し、９０質量％以上であり、成分Ｅの含有量が、インク組成物の全質量に対し、１〜８質量％であることを特徴とするインクジェットインク組成物、
＜２＞成分Ｂが、２−フェノキシエチルアクリレートである、上記＜１＞に記載のインクジェットインク組成物、
＜３＞成分Ｃが、３，３，５−トリメチルシクロヘキシルアクリレート、ｔ−ブチルシクロヘキシルアクリレート、及び、イソボルニルアクリレートよりなる群から選ばれた少なくとも１種の化合物である、上記＜１＞又は＜２＞に記載のインクジェットインク組成物、
＜４＞成分Ｃが、ｔ−ブチルシクロヘキシルアクリレートである、上記＜１＞〜＜３＞のいずれか１つに記載のインクジェットインク組成物、
＜５＞成分Ｄが、（メタ）アクリレート基を４〜６個有するポリエーテル変性シリコーン化合物である、上記＜１＞〜＜４＞のいずれか１つに記載のインクジェットインク組成物、
＜６＞成分Ｄの含有量が、インク組成物の全質量に対し、０．５〜３質量％である、上記＜１＞〜＜５＞のいずれか１つに記載のインクジェットインク組成物、
＜７＞成分Ａ〜成分Ｃの含有量が、質量比で、（成分Ｃの含有量）／（成分Ａの含有量＋成分Ｂの含有量）＜０．５を満たす、上記＜１＞〜＜６＞のいずれか１つに記載のインクジェットインク組成物、
＜８＞成分Ｅの重量平均分子量が、５，０００〜１０，０００である、上記＜１＞〜＜７＞のいずれか１つに記載のインクジェットインク組成物、
＜９＞真空成型加工用インクジェットインク組成物である、上記＜１＞〜＜８＞のいずれか１つに記載のインクジェットインク組成物、
＜１０＞真空成型加工及びトリミング加工用インクジェットインク組成物である、上記＜１＞〜＜９＞のいずれか１つに記載のインクジェットインク組成物、
＜１１＞（ａ1）支持体上に、上記＜１＞〜＜１０＞のいずれか１つに記載のインクジェットインク組成物を吐出する工程、及び、（ｂ1）吐出された上記インク組成物に活性放射線を照射して、上記インク組成物を硬化させる工程、を含むインクジェット記録方法、
＜１２＞上記＜１１＞に記載のインクジェット記録方法により得られた印刷物、
＜１３＞（ａ2）上記＜１＞〜＜１０＞のいずれか１つに記載のインクジェットインク組成物を支持体上にインクジェット方式により吐出して画像を形成する工程、（ｂ2）得られた画像に活性放射線を照射して、上記インク組成物を硬化させて、上記支持体上に硬化した画像を有する印刷物を得る工程、及び、（ｃ2）上記印刷物を成型加工する工程、を含む成型印刷物の製造方法、
＜１４＞（１）ポリカーボネート、ポリスチレン、アクリル樹脂、ポリエチレンテレフタレート、及び、アクリロニトリル−ブタジエン−スチレン共重合体よりなる群から選択された厚み０．５〜３ｍｍの基材に対して、インクジェット方式により上記＜１＞〜＜１０＞のいずれか１つに記載のインクジェットインク組成物を吐出して画像を形成する工程、（２）得られた画像に活性放射線を照射して、上記インク組成物を硬化させて、上記支持体上に硬化した画像を有する印刷物を得る工程、（３）上記印刷物を７０℃〜２００℃の範囲で加熱する工程、（４）加熱した上記印刷物を金型に挿入し、少なくとも真空成型加工により３次元的な構造物に成型し成型印刷物を得る工程、並びに、（５）上記成型印刷物に対してトリミング加工を行う工程、を含む成型印刷物の製造方法。
【発明の効果】
【０００７】
本発明によれば、基材への密着性、得られる印刷物の耐ブロッキング性及び真空成型加工適性に優れ、真空成型後の成型印刷物の後加工割れを抑制することができるインクジェットインク組成物、上記インクジェットインク組成物を用いたインクジェット記録方法、印刷物、及び、成型印刷物の製造方法を提供することができた。
【発明を実施するための形態】
【０００８】
以下、本発明について詳細に説明する。
なお、本明細書中、「ｘｘ〜ｙｙ」の記載は、ｘｘ及びｙｙを含む数値範囲を表す。また、「（成分Ａ）Ｎ−ビニルカプロラクタム」等を単に「成分Ａ」等ともいう。
「（メタ）アクリレート」等は、「アクリレート及び／又はメタクリレート」等と同義であり、以下同様とする。
また、本発明において、「質量％」と「重量％」とは同義であり、「質量部」と「重量部」とは同義である。
【０００９】
１．インクジェットインク組成物
本発明のインクジェットインク組成物（以下、単に「インク組成物」ともいう。）は、（成分Ａ）Ｎ−ビニルカプロラクタム、（成分Ｂ）芳香環を有する単官能アクリレート、（成分Ｃ）脂肪族炭化水素環を有する単官能アクリレート、（成分Ｄ）（メタ）アクリレート基を有するポリエーテル変性シリコーン化合物、（成分Ｅ）ガラス転移温度（Ｔｇ）が２０℃〜１００℃であるアクリル樹脂、（成分Ｆ）顔料、及び、（成分Ｇ）光重合開始剤、を含有し、成分Ａ〜成分Ｃの総含有量が、インク組成物中における成分Ｄ以外の重合性化合物の全質量に対し、９０質量％以上であり、成分Ｅの含有量が、インク組成物の全質量に対し、１〜８質量％であることを特徴とする。
本発明のインクジェットインク組成物は、成型加工用インクジェットインク組成物として好適に使用することができ、真空成型加工用インクジェットインク組成物としてより好適に使用することができ、真空成型加工及びトリミング加工用インクジェットインク組成物として特に好適に使用することができる。
【００１０】
スクリーン印刷を用いた立体的なプラスチック成型物の製造に対して、インクジェット印刷を用いた場合、従来から知られていた、真空成型で膜を引き延ばした時に膜の割れに加えて、新たな課題として、白色化、及び、後加工割れ、の２つの課題を本発明者は見出した。白色化とは、着弾位置ずれが大きい場合に、ドットとドットとの隙間が、延伸により目立ち、濃度低下が顕著に表れる現象を言い、従来のスクリーン印刷を用いた場合には無い、インクジェット印刷を用いた場合の特有の課題である。また、後加工割れとは、真空成型後の成型印刷物をトリミング加工（穴開け加工や切断加工など）を実施した場合に、膜の割れや剥がれなどが発生する現象を言う。従来のスクリーン印刷を用いた場合のインク膜の厚みは５〜１０μｍに対して、インクジェット印刷を用いた場合のインク膜の厚みは１０〜２０μｍとなる。後加工割れは、厚みが増すに従って発生しやすくなるため、インクジェット印刷での特有の課題と言える。
【００１１】
本発明のインク組成物は、活性放射線硬化型のインク組成物であり、油性インク組成物であることが好ましい。本発明のインク組成物は、水及び揮発性溶剤をできるだけ含有しないことが好ましく、含有していたとしても、インク組成物の全質量に対し、５質量％以下であることが好ましく、１質量％以下であることがより好ましく、０．５質量％以下であることが更に好ましい。
本発明でいう「活性放射線」とは、その照射によりインク組成物中において開始種を発生させうるエネルギーを付与することができる活性放射線であれば、特に制限はなく、広くα線、γ線、Ｘ線、紫外線（ＵＶ）、可視光線、電子線などを包含するものであるが、中でも、硬化感度及び装置の入手容易性の観点から紫外線及び電子線が好ましく、特に紫外線が好ましい。したがって、本発明のインク組成物は、放射線として、紫外線を照射することにより硬化可能なインク組成物であることが好ましい。
【００１２】
本発明のインクジェットインク組成物は、（成分Ａ）Ｎ−ビニルカプロラクタム、（成分Ｂ）芳香環を有する単官能アクリレート、及び、（成分Ｃ）脂肪族炭化水素環を有する単官能アクリレートを含有し、成分Ａ〜成分Ｃの総含有量が、インク組成物中における成分Ｄ以外の重合性化合物の全質量に対し、９０質量％以上である。成分Ａ〜成分Ｃの総含有量が、インク組成物中における成分Ｄ以外の重合性化合物の全質量に対し、９０質量％以上であることで、真空成型適性に優れ、かつ、硬化性や耐ブロッキング性に優れたインク膜を形成することができる。また、真空成型適性、硬化性、及び、耐ブロッキング性の観点で、成分Ａ〜成分Ｃの総含有量は、インク組成物中における成分Ｄ以外の重合性化合物の全質量に対し、９５質量％以上であることが好ましく、９８質量％以上であることがより好ましい。
また、本発明のインクジェットインク組成物において、成分Ａ〜成分Ｃの含有量は、質量比で、（成分Ｃの含有量）／（成分Ａの含有量＋成分Ｂの含有量）＜０．６を満たすことが好ましく、（成分Ｃの含有量）／（成分Ａの含有量＋成分Ｂの含有量）＜０．５を満たすことがより好ましく、（成分Ｃの含有量）／（成分Ａの含有量＋成分Ｂの含有量）＜０．３を満たすことが特に好ましい。また、（成分Ｃの含有量）／（成分Ａの含有量＋成分Ｂの含有量）＞０．１を満たすことが好ましく、（成分Ｃの含有量）／（成分Ａの含有量＋成分Ｂの含有量）＞０．１５を満たすことがより好ましい。上記範囲であると、真空成型後の成型印刷物のトリミング加工時における後加工割れをより抑制することができる。
【００１３】
（成分Ａ）Ｎ−ビニルカプロラクタム
本発明のインクジェットインク化合物は、（成分Ａ）Ｎ−ビニルカプロラクタムを含有する。成分Ａを含有すると、硬化性、及び、真空成型で一般的に使用されている基材であるポリカーボネート（ＰＣ）、ポリスチレン（ＰＳ）、ポリエチレンテレフタレート（ＰＥＴ）、アクリル基材などへの密着性に優れ、また、得られる印刷物の耐ブロッキング性に優れる。なお、Ｎ−ビニルカプロラクタムは、下記構造の化合物である。
【００１４】
【化１】
2014172971.tif 000002
【００１５】
本発明のインク組成物は、成分Ａを、インク組成物全体の５〜４０質量％含有することが好ましく、１０〜３０質量％含有することがより好ましい。上記範囲であると、保存安定性及び得られる硬化膜の強度に優れる。
【００１６】
（成分Ｂ）芳香環を有する単官能アクリレート
本発明のインクジェットインク化合物は、（成分Ｂ）芳香環を有する単官能アクリレートを含有する。成分Ｂを含有すると、基材への密着性に優れ、また、得られる印刷物の耐ブロッキング性に優れる。また、成分Ａと成分Ｂとを併用することにより、硬化性に優れる。
成分Ｂが有する芳香環は、単環であっても、多環であってもよく、また、１つのみ有していても、２以上有していてもよい。
芳香環を有する単官能アクリレートとしては、１つ以上の芳香環と１つのアクリレート基とを有する化合物であれば特に制限はないが、下記式（Ｂ−１）で表される化合物であることが好ましい。
【００１７】
【化２】
2014172971.tif 000003
（式（Ｂ−１）中、Ａｒ1は芳香族基を表し、Ｌ1は単結合、アルキレン基、アルキレンオキシ基又はポリアルキレンオキシ基を表す。）
【００１８】
Ａｒ1における芳香族基として好ましいものは、単環芳香族であるフェニル基のほか、２〜４つの環を有する多環芳香族基であり限定されるものではないが、具体的には、ナフチル基、アントリル基、１Ｈ−インデニル基、９Ｈ−フルオレニル基、１Ｈ−フェナレニル基、フェナントレニル基、トリフェニレニル基、ピレニル基、ナフタセニル基、テトラフェニル基、ビフェニレニル基、ａｓ−インダセニル基、ｓ−インダセニル基、アセナフチレニル基、フルオランテニル基、アセフェナントリレニル基、アセアントリレニル基、クリセニル基、プレイアデニル基等が好ましく挙げられる。
これらの中でも、フェニル基が好ましく挙げられる。
上記の芳香族基は、アルキル基、芳香族基、ハロゲン原子、ヒドロキシル基、アミノ基、チオール基、シロキサン基、炭素数３０以下の置換基を１又は２以上有していてもよい。例えば無水フタル酸や無水フタルイミドのように芳香族基が有する２以上の置換基でＯ、Ｎ、Ｓ等のヘテロ原子を含む環状構造を形成してもよい。
Ｌ1は単結合、アルキレンオキシ基又はポリアルキレンオキシ基であることが好ましく、単結合又はアルキレンオキシ基であることがより好ましく、エチレンオキシ基であることが特に好ましい。
【００１９】
成分Ｂとして、具体的には、２−フェノキシエチルアクリレート、ベンジルアクリレート、エチレンオキサイド（ＥＯ）変性フェノールアクリレート、ＥＯ変性ノニルフェノールアクリレート、ＥＯ変性クレゾールアクリレート、プロピレンオキサイド（ＰＯ）変性フェノールアクリレート、ＰＯ変性ノニルフェノールアクリレート、ＰＯ変性クレゾールアクリレート、フェニルアクリレート、ナフチルアクリレート等が好ましく例示でき、２−フェノキシエチルアクリレート、ベンジルアクリレート、ＥＯ変性フェノールアクリレート、ＥＯ変性ノニルフェノールアクリレートがより好ましく例示できる。
これらの中でも、低臭気かつ低粘度であり、インクジェット適性に優れるため、２−フェノキシエチルアクリレートが特に好ましい。
【００２０】
成分Ｂは、１種単独で使用してもよいし、２種以上を併用してもよい。
成分Ｂの含有量は、インク組成物の全質量に対し、１０〜７０質量％であることが好ましく、２０〜５０質量％であることがより好ましい。上記範囲であると、保存安定性に優れ、また、得られる印刷物の耐ブロッキング性により優れる。
【００２１】
（成分Ｃ）脂肪族炭化水素環を有する単官能アクリレート
本発明のインクジェットインク化合物は、（成分Ｃ）脂肪族炭化水素環を有する単官能アクリレートを含有する。成分Ｃを含有すると、得られる印刷物の耐ブロッキング性に優れる。また、成分Ａと成分Ｃとを併用することにより、硬化性に優れる。
成分Ｃが有する脂肪族炭化水素環は、単環であっても、縮合環や橋かけ環等の多環であってもよく、また、１つのみ有していても、２以上有していてもよい。
脂肪族炭化水素環を有する単官能アクリレートとしては、１つ以上の脂肪族炭化水素環と１つのアクリレート基とを有する化合物であれば特に制限はないが、下記式（Ｃ−１）で表される化合物であることが好ましい。
【００２２】
【化３】
2014172971.tif 000004
（式（Ｂ−１）中、Ｃｙ1は脂肪族炭化水素環基を表し、Ｌ2は単結合、アルキレン基、アルキレンオキシ基又はポリアルキレンオキシ基を表す。）
【００２３】
Ｃｙ1における脂肪族炭化水素環基としては、シクロヘキシル基、３，３，５−トリメチルシクロヘキシル基、４−ｔ−ブチルシクロヘキシル基、イソボルニル基、ノルボルニル基、ジシクロペンタニル基、ジシクロペンテニル基、トリシクロデカニル基が好ましく挙げられる。
上記の脂肪族炭化水素環基は、アルキル基、ハロゲン原子、ヒドロキシル基、アミノ基、チオール基、シロキサン基、炭素数３０以下の置換基を１又は２以上有していてもよい。例えば、脂肪族炭化水素環基が有する２以上の置換基でＯ、Ｎ、Ｓ等のヘテロ原子を含む環状構造を形成してもよい。また、脂肪族炭化水素環基は、エチレン性不飽和結合を有していてもよい。
Ｌ2は単結合、単結合、アルキレンオキシ基又はポリアルキレンオキシ基であることが好ましく、単結合又はアルキレンオキシ基であることがより好ましく、単結合であることが特に好ましい。
【００２４】
成分Ｃとして、具体的には、３，３，５−トリメチルシクロヘキシルアクリレート、４−ｔ−ブチルシクロヘキシルアクリレート、イソボルニルアクリレート、ノルボルニルアクリレート、シクロヘキシルアクリレート、シクロペンチルアクリレート、シクロヘプチルアクリレート、シクロオクチルアクリレート、シクロデシルアクリレート、ジシクロデシルアクリレート、ジシクロペンタニルオキシエチルアクリレート、ジシクロペンテニルオキシエチルアクリレート等が好ましく例示でき、３，３，５−トリメチルシクロヘキシルアクリレート、４−ｔ−ブチルシクロヘキシルアクリレート、イソボルニルアクリレート、シクロヘキシルアクリレートがより好ましく例示でき、３，３，５−トリメチルシクロヘキシルアクリレート、４−ｔ−ブチルシクロヘキシルアクリレート、イソボルニルアクリレートが更に好ましく例示できる。
これらの中でも、低臭気かつ低粘度であり、インクジェット適性及びトリミング適性の観点から、ｔ−ブチルシクロヘキシルアクリレート、トリメチルシクロヘキシルアクリレートが特に好ましく、耐ブロッキング性とトリミング適性との両立の観点から、ｔ−ブチルシクロヘキシルアクリレートが最も好ましい。
【００２５】
成分Ｃは、１種単独で使用してもよいし、２種以上を併用してもよい。
成分Ｃの含有量は、インク組成物の全質量に対し、２〜４０質量％であることが好ましく、５〜３０質量％であることがより好ましく、１０〜２０質量％であることが更に好ましい。上記範囲であると、得られる印刷物の耐ブロッキング性により優れる。
【００２６】
（成分Ｄ）（メタ）アクリレート基を有するポリエーテル変性シリコーン化合物
本発明のインクジェットインク化合物は、（成分Ｄ）（メタ）アクリレート基を有するポリエーテル変性シリコーン化合物を含有する。成分Ｄを含有すると、硬化性に優れ、また、得られる印刷物の耐ブロッキング性及び真空成型適性に優れる。
成分Ｄは、（メタ）アクリレート基と、ポリエーテル部位と、ポリシロキサン部位とを有する化合物であれば、特に制限はないが、分子量が５００以上の化合物であることが好ましく、分子量（重量平均分子量）が１，０００以上の化合物であることがより好ましい。
硬化性、耐ブロッキング性、及び、真空成型適性の観点から、成分Ｄが有する（メタ）アクリレート基は、４〜６個であることが好ましい。
また、成分Ｄにおけるポリエーテル部位とポリシロキサン部位の質量比率としては、ポリエーテル部位：ポリシロキサン部位＝１：１〜１：２の範囲であると、耐ブロッキング性を効果的に向上させることができ、好ましい。
成分Ｄにおける（メタ）アクリレート基の結合位置は、特に制限はなく、主鎖であっても、側鎖であってもよい。
また、成分Ｄにおけるポリエーテル変性の位置は、特に制限はなく、主鎖の片末端であっても、両末端であってもよいし、側鎖であってもよい。
成分Ｄが有するポリエーテル部位は、ポリアルキレンオキシ基であることが好ましい。
また、成分Ｄは、ポリジメチルシロキサン化合物であることが好ましい。
成分Ｄとしては、市販品も好適に用いることができ、例えば、ＴＥＧＯＲＡＤ  ２０１０、２０１１、２１００、２２００Ｎ、２２５０、２３００、２５００、２６００、２７００（以上、Ｅｖｏｎｉｋ社製）が挙げられる。
【００２７】
成分Ｄは、１種単独で使用してもよいし、２種以上を併用してもよい。
成分Ｄの含有量は、インク組成物の全質量に対し、０．１〜１０質量％であることが好ましく、０．５〜４質量％であることがより好ましく、０．５〜３質量％であることが更に好ましい。上記範囲であると、硬化性及び得られる印刷物の耐ブロッキング性により優れ、また、真空成型適性により優れる。
【００２８】
（成分Ｅ）ガラス転移温度（Ｔｇ）が２０℃〜１００℃であるアクリル樹脂
本発明のインクジェットインク化合物は、（成分Ｅ）ガラス転移温度（Ｔｇ）が２０℃〜１００℃であるアクリル樹脂を含有し、成分Ｅの含有量が、インク組成物の全質量に対し、１〜８質量％である。成分Ｅを上記範囲で含有すると、インクジェット吐出性、基材への密着性及び得られる印刷物の耐ブロッキング性に優れ、また、真空成型後のトリミング加工時における後加工割れを抑制することができる。
成分Ｅのガラス転移温度（Ｔｇ）は、２０℃〜１００℃であり、３５℃〜９５℃であることが好ましく、６０℃〜９０℃であることがより好ましい。上記範囲であると、インクジェット吐出性、密着性及び得られる印刷物の耐ブロッキング性により優れ、真空成型後のトリミング加工時における後加工割れをより抑制することができる。また、成分ＥのＴｇが２０℃未満であると、密着性及び耐ブロッキング性が悪化する。成分ＥのＴｇが１００℃を超えると、インクジェット吐出適性が悪化したり、真空成型後のトリミング加工時における後加工割れが生じやすくなる。
【００２９】
成分Ｅの重量平均分子量は、基材への密着性、耐ブロッキング性及びインクジェット吐出適性の観点から、３，０００〜１００，０００であることが好ましく、３，０００〜８０，０００であることがより好ましく、３，０００〜５０，０００であることが更に好ましい。
真空成型加工を行わない印刷物では大きな問題ではないが、本発明のインクジェットインク組成物を好適に用いることができる真空成型加工用の印刷物の場合、延伸によりドットとドットの隙間が大きくなり、濃度低下が顕著に表れる現象、すなわち、真空成型時の白色化を防ぐ観点では、成分Ｅの重量平均分子量は、５，０００〜１０，０００であることが特に好ましい。
【００３０】
本発明における高分子化合物の重量平均分子量（Ｍｗ）及び数平均分子量（Ｍｎ）等の分子量は、実測によって得られる測定値を適用するものとする。具体的には、ポリマー分子量は、高速液体クロマトグラフィーを用いて通常の測定条件で測定された値を意味する。
また、本発明における高分子化合物のガラス転移温度（Ｔｇ）は、実測によって得られる測定Ｔｇを適用するものとする。具体的には、測定Ｔｇは、エスアイアイ・ナノテクノロジー（株）製の示差走査熱量計（ＤＳＣ）ＥＸＳＴＡＲ６２２０を用いて通常の測定条件で測定された値を用いることができる。
ただし、ポリマーの分解等により測定が困難な場合は、下記計算式で算出される計算Ｔｇを適用する。計算Ｔｇは、下記の式（Ｔ）で計算する。
１／Ｔｇ＝Σ（Ｘｉ／Ｔｇｉ）  ・・・（Ｔ）
ここで、計算対象となるポリマーはｉ＝１からｎまでのｎ種のモノマー成分が共重合しているとする。Ｘｉはｉ番目のモノマーの重量分率（ΣＸｉ＝１）、Ｔｇｉはｉ番目のモノマーの単独重合体のガラス転移温度（絶対温度）である。ただしΣはｉ＝１からｎまでの和をとる。なお、各モノマーの単独重合体ガラス転移温度の値（Ｔｇｉ）はPolymer Handbook(3rd Edition)(J.Brandrup, E.H.Immergut著(Wiley-Interscience、1989))の値を採用する。
【００３１】
成分Ｅは、（メタ）アクリレート化合物の単独重合体であっても、共重合体であってもよいが、Ｔｇのコントロールが容易であり、インクへの相溶性が良好であり、また、安価であるという観点から、単官能（メタ）アクリレート化合物の単独重合体又は共重合体であることが好ましく、２種以上の単官能（メタ）アクリレート化合物の共重合体であることがより好ましく、メチルメタクリレートと単官能（メタ）アクリレート化合物との共重合体であることが更に好ましい。
また、成分Ｅは、不活性なアクリル樹脂であることが好ましい。本発明における、「不活性なアクリル樹脂」とは、アクリル樹脂が、更に連鎖重合反応可能な重合性の官能基をもたない、並びに、更に逐次架橋反応可能な架橋性及び／又は被架橋性の官能基をもたない重合体であることを意味する。すなわち、重合反応及び架橋反応を実質的に生じない状態のアクリル樹脂を指す。
【００３２】
成分Ｅを合成する（メタ）アクリレート化合物としては、メチル（メタ）クリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−ペンチル（メタ）アクリレート、イソペンチル（メタ）アクリレート、ｔ−ペンチル（メタ）アクリレート、ネオペンチル（メタ）アクリレート、１−ナフチル（メタ）アクリレート、２−ナフチル（メタ）アクリレート、２−α−ナフトキシエチル（メタ）アクリレート、２−β−ナフトキシエチル（メタ）アクリレート、２−アントリル（メタ）アクリレート、９−アントリル（メタ）アクリレート、１−フェナントリル（メタ）アクリレート、２−フェナントリル（メタ）アクリレート、エチレンオキサイド変性クレゾール（メタ）アクリレート、ｐ−ノニルフェノキシエチル（メタ）アクリレート、ｐ−ノニルフェノキシポリエチレングリコール（メタ）アクリレート、ｐ−クミルフェノキシエチレングリコール（メタ）アクリレート、２−フリル（メタ）アクリレート、２−フルフリル（メタ）アクリレート、２−チエニル（メタ）アクリレート、２−テニル（メタ）アクリレート、１−ピロリル（メタ）アクリレート、２−ピリジル（メタ）アクリレート、２−キノリル（メタ）アクリレート、ノルボルニル（メタ）アクリレート、イソボルニル（メタ）アクリレート、シクロヘキシル（メタ）アクリレート、シクロペンチル（メタ）アクリレート、シクロヘプチル（メタ）アクリレート、シクロオクチル（メタ）アクリレート、シクロデシル（メタ）アクリレート、ジシクロデシル（メタ）アクリレート、３，３，５−トリメチルシクロヘキシル（メタ）アクリレート、４−ｔ−ブチルシクロヘキシル（メタ）アクリレート、アクリロイルモルフォリン、Ｎ−フタルイミドエチル（メタ）アクリレート、ペンタメチルピペリジル（メタ）アクリレート、テトラメチルピペリジル（メタ）アクリレート、５−（メタ）アクリロイルオキシメチル−５−エチル−１，３−ジオキサシクロヘキサン、２−エチルヘキシル（メタ）アクリレート、２−ヒドロキシエチル（メタ）アクリレート、ブトキシエチル（メタ）アクリレート、カルビトール（メタ）アクリレート、ｎ−ブチル（メタ）アクリレート、アリル（メタ）アクリレート、グリシジル（メタ）アクリレート、ジメチルアミノメチル（メタ）アクリレート、オリゴエステル（メタ）アクリレート等が挙げられる。
【００３３】
成分Ｅは、メタクリレート化合物の単独重合体又は共重合体であることが好ましい。
また、成分Ｅは、Ｔｇのコントロールが容易であること、インクへの相溶性が良好であること、また、安価であるという観点から、メチルメタクリレート、ｎ−ブチルメタクリレート、フェノキシエチルメタクリレート、テトラヒドロフルフリルメタクリレート、２−エチルヘキシルメタクリレート、イソデシルメタクリレート、メトキシポリエチレングリコールメタクリレート、ｎ−ラウリルメタクリレート、シクロヘキシルメタクリレート、２−エチルヘキシルメタクリレート、及び、ｔ−ブチルメタクリレートよりなる群から選ばれた２種以上のメタクリル化合物の共重合体であることが好ましく、メチルメタクリレートと、ｎ−ブチルメタクリレート、フェノキシエチルメタクリレート、テトラヒドロフルフリルメタクリレート、２−エチルヘキシルメタクリレート、イソデシルメタクリレート、メトキシポリエチレングリコールメタクリレート、及び、ｎ−ラウリルメタクリレートよりなる群から選ばれたメタクリル化合物との共重合体であることがより好ましく、メチルメタクリレートとｎ−ブチルメタクリレートとの共重合体であることが更に好ましい。
【００３４】
成分Ｅは、１種単独で使用してもよいし、２種以上を併用してもよい。
成分Ｅの含有量は、インク組成物の全質量に対し、１〜８質量％であり、２〜６質量％であることが好ましく、３〜５質量％であることがより好ましい。上記範囲であると、インクジェット吐出性、密着性及び得られる印刷物の耐ブロッキング性により優れる。
【００３５】
（成分Ｆ）顔料
本発明のインクジェットインク組成物は、形成された画像部の視認性を向上させるため、（成分Ｆ）顔料を含有する。
本発明に用いることができる顔料としては、特に制限はなく、公知の顔料から任意に選択して使用することができる。
上記顔料は、活性放射線による硬化反応の感度を低下させないという観点からは、硬化反応である重合反応において重合禁止剤として機能しない化合物を選択することが好ましい。
【００３６】
本発明に使用できる顔料としては、特に限定されるわけではないが、例えば、カラーインデックスに記載される下記の番号の有機又は無機顔料が使用できる。
赤又はマゼンタ顔料としては、Ｐｉｇｍｅｎｔ  Ｒｅｄ  ３，５，１９，２２，３１，３８，４２，４３，４８：１，４８：２，４８：３，４８：４，４８：５，４９：１，５３：１，５７：１，５７：２，５８：４，６３：１，８１，８１：１，８１：２，８１：３，８１：４，８８，１０４，１０８，１１２，１２２，１２３，１４４，１４６，１４９，１６６，１６８，１６９，１７０，１７７，１７８，１７９，１８４，１８５，２０８，２１６，２２６，２５７、Ｐｉｇｍｅｎｔ  Ｖｉｏｌｅｔ  ３，１９，２３，２９，３０，３７，５０，８８、Ｐｉｇｍｅｎｔ  Ｏｒａｎｇｅ  １３，１６，２０，３６、
青又はシアン顔料としては、Ｐｉｇｍｅｎｔ  Ｂｌｕｅ  １，１５，１５：１，１５：２，１５：３，１５：４，１５：６，１６，１７−１，２２，２７，２８，２９，３６，６０、
緑顔料としては、Ｐｉｇｍｅｎｔ  Ｇｒｅｅｎ  ７，２６，３６，５０、
黄顔料としては、Ｐｉｇｍｅｎｔ  Ｙｅｌｌｏｗ  １，３，１２，１３，１４，１７，３４，３５，３７，５５，７４，８１，８３，９３，９４，９５，９７，１０８，１０９，１１０，１２０，１３７，１３８，１３９，１５３，１５４，１５５，１５７，１６６，１６７，１６８，１８０，１８５，１９３、
黒顔料としては、Ｐｉｇｍｅｎｔ  Ｂｌａｃｋ  ７，２８，２６、
白色顔料としては、Ｐｉｇｍｅｎｔ  Ｗｈｉｔｅ  ６，１８，２１
などが目的に応じて使用できる。
【００３７】
本発明に使用することができる顔料は、本発明のインク組成物に添加された後、適度に当該インク組成物内で分散することが好ましい。顔料の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。
【００３８】
顔料は、本発明のインク組成物の調製に際して、各成分とともに直接添加により配合してもよいが、分散性向上のため、あらかじめ溶剤又は本発明に使用する成分Ａ〜成分Ｃ等の重合性化合物のような分散媒体に添加し、均一分散或いは溶解させた後、配合することもできる。
本発明において、溶剤が硬化画像に残留する場合の耐溶剤性の劣化及び残留する溶剤のＶＯＣ（Ｖｏｌａｔｉｌｅ  Ｏｒｇａｎｉｃ  Ｃｏｍｐｏｕｎｄ：揮発性有機化合物）の問題を避けるためにも、顔料は、重合性化合物のような分散媒体に予め添加して、配合することが好ましい。なお、分散適性の観点のみを考慮した場合、顔料の添加に使用する重合性化合物は、最も粘度の低いモノマーを選択することが好ましい。
【００３９】
これらの顔料はインク組成物の使用目的に応じて、１種又は２種以上を適宜選択して用いればよい。
【００４０】
なお、本発明のインク組成物中において固体のまま存在する顔料を使用する際には、顔料粒子の平均粒径は、好ましくは０．００５〜０．５μｍ、より好ましくは０．０１〜０．４５μｍ、更に好ましくは０．０１５〜０．４μｍとなるよう、顔料、分散剤、分散媒体の選定、分散条件、ろ過条件を設定することが好ましい。この粒径管理によって、ヘッドノズルの詰まりを抑制し、保存安定性、透明性及び硬化感度を維持することができるため好ましい。
顔料の含有量は、色、及び使用目的により適宜選択されるが、インク組成物全体の全質量に対し、０．０１〜３０重量％であることが好ましい。
【００４１】
本発明において、顔料に対する分散剤の重量比は、インク組成物中における顔料の重量をＰと、インク組成物中における分散剤の重量Ｒとした場合、その重量比（Ｒ／Ｐ）が、０．０５≦Ｒ／Ｐ≦１５であることが好ましく、０．１≦Ｒ／Ｐ≦１０であることがより好ましく、０．１≦Ｒ／Ｐ≦５であることが更に好ましい。顔料に対する分散剤の重量比が０．５以上の割合であると、経時保存後の顔料の凝集・沈降、インク組成物の粘度上昇が生じず、経時保存安定性に優れるインク組成物が得られる。また、１５以下の割合であると、インク組成物の粘度が低粘度で吐出安定性に優れるインク組成物が得られる。
【００４２】
（成分Ｇ）光重合開始剤
本発明のインクジェットインク組成物は、（成分Ｇ）光重合開始剤を含有する。
光重合開始剤としては、光ラジカル重合開始剤であることが好ましく、分子量が２５０以上の光ラジカル重合開始剤を含有する。
本発明で用いることができる光重合開始剤としては、公知の光重合開始剤を使用することができる。本発明に用いることができる光重合開始剤は、１種単独で使用してもよく、２種以上を併用してもよい。
本発明に用いることのできる光重合開始剤は、外部エネルギーを吸収して重合開始種を生成する化合物である。活性放射線としては、γ線、β線、電子線、紫外線、可視光線、赤外線が例示できる。
【００４３】
本発明において、光ラジカル重合開始剤の分子量は、２５０以上であることが好ましく、２８０以上であることがより好ましく、３００以上であることが更に好ましい。上記範囲であると、成型加工品を製造する際の加熱工程で、残存する低分子の開始剤が揮発して加工品そのものや周辺機材への付着汚染、加工品の曇り等の発生を抑制することができる。
分子量２５０以上のラジカル重合開始剤と、分子量２５０未満の重合開始剤を併用する場合、分子量２５０以上のラジカル重合開始剤の含有量は、重合開始剤総量の５０重量％以上であることが好ましく、８０重量％以上であることがより好ましく、９０重量％以上であることが更に好ましく、１００重量％が分子量２５０以上のラジカル重合開始剤であり、分子量２５０未満のラジカル重合開始剤を含有しないことが特に好ましい。
【００４４】
本発明に用いることができるラジカル重合開始剤としては（ａ）芳香族ケトン類、（ｂ）アシルホスフィン化合物、（ｃ）芳香族オニウム塩化合物、（ｄ）有機過酸化物、（ｅ）チオ化合物、（ｆ）ヘキサアリールビイミダゾール化合物、（ｇ）ケトオキシムエステル化合物、（ｈ）ボレート化合物、（ｉ）アジニウム化合物、（ｊ）メタロセン化合物、（ｋ）活性エステル化合物、（ｌ）炭素ハロゲン結合を有する化合物、及び、（ｍ）アルキルアミン化合物等が挙げられる。これらのラジカル重合開始剤は、上記（ａ）〜（ｍ）の化合物を単独若しくは組み合わせて使用してもよい。また、例えば、（ａ）の中から複数の種類を併用することもできる。本発明におけるラジカル重合開始剤は単独もしくは２種以上の併用によって好適に用いられる。
また、本発明において、分子量が２５０以上のラジカル重合開始剤とともに、分子量が２５０未満のラジカル重合開始剤を併用してもよい。なお、以下の説明において、分子量２５０未満のラジカル重合開始剤についても記載する。
【００４５】
（ａ）芳香族ケトン類、及び、（ｅ）チオ化合物の好ましい例としては、「ＲＡＤＩＡＴＩＯＮ  ＣＵＲＩＮＧ  ＩＮ  ＰＯＬＹＭＥＲ  ＳＣＩＥＮＣＥ  ＡＮＤ  ＴＥＣＨＮＯＬＯＧＹ」Ｊ．  Ｐ．  ＦＯＵＡＳＳＩＥＲ  Ｊ．Ｆ．ＲＡＢＥＫ（１９９３）、ｐｐ．７７〜１１７記載のベンゾフェノン骨格又はチオキサントン骨格を有する化合物等が挙げられる。また、（ａ）芳香族ケトン類、（ｂ）アシルホスフィン化合物、及び、（ｅ）チオ化合物の好ましい例としては、特公昭４７−６４１６号公報記載のα−チオベンゾフェノン化合物、特公昭４７−３９８１号公報記載のベンゾインエーテル化合物、特公昭４７−２２３２６号公報記載のα−置換ベンゾイン化合物、特公昭４７−２３６６４号公報記載のベンゾイン誘導体、特開昭５７−３０７０４号公報記載のアロイルホスホン酸エステル、特公昭６０−２６４８３号公報記載のジアルコキシベンゾフェノン、特公昭６０−２６４０３号公報、特開昭６２−８１３４５号公報記載のベンゾインエーテル類、特公平１−３４２４２号公報、米国特許第４，３１８，７９１号、ヨーロッパ特許０２８４５６１Ａ１号記載のα−アミノベンゾフェノン類、特開平２−２１１４５２号公報記載のｐ−ジ（ジメチルアミノベンゾイル）ベンゼン、特開昭６１−１９４０６２号公報記載のチオ置換芳香族ケトン、特公平２−９５９７号公報記載のアシルホスフィンスルフィド、特公平２−９５９６号公報記載のアシルホスフィン、特公昭６３−６１９５０号公報記載のチオキサントン類、特公昭５９−４２８６４号公報記載のクマリン類等を挙げることができる。
【００４６】
ベンゾフェノン化合物としては、ベンゾフェノン（ＭＷ１８２．２）、４−フェニルベンゾフェノン（ＭＷ：２５８）、イソフタロフェノン（ＭＷ：２８６）、４’，４”−ジエチルイソフタロフェノン（ＭＷ：３４２）、４−ベンゾイル−４’−メチルジフェニルスルフィド（ＭＷ：３０４）等が例示できる。また、チオキサントン化合物としては、２，４−ジエチルチオキサントン（ＭＷ：２６８）、２−イソプロピルチオキサントン（ＭＷ：２５４）、２−クロロチオキサントン（ＭＷ：２４８）等が例示できる。
【００４７】
また、（ａ）芳香族ケトン類としては、α−ヒドロキシケトン化合物（α−ヒドロキシアルキルフェノン化合物を含む）、α−アミノケトン化合物（α−アミノアルキルフェノン化合物を含む）、ケタール化合物が好ましい。具体的には、２−ヒドロキシ−１−｛４−［４−（２−ヒドロキシ−２−メチルプロピオニル）ベンジル］フェニル｝−２−メチル−プロパン−１−オン（ＭＷ３４０．４）、２−メチル−１［４−（メチルチオ）フェニル］−２−モリフォリノプロパン−１−オン（ＭＷ２７９．４）、２−ベンジル−２−ジメチルアミノ−１−（４−モルフォリノフェニル）ブタノン−１（ＭＷ３６６．５）、２，２−ジメトキシ−１，２−ジフェニルエタン−１−オン（ＭＷ２５６．３）、１−［４−（２−ヒドロキシエトキシ）フェニル］−２−ヒドロキシ−２−メチル−１−プロパン−１−オン（ＩＲＧＡＣＵＲＥ  ２９５９、ＭＷ：２２４．３）、２−ヒドロキシ−２−メチル−１−フェニルプロパン−１−オン（ＤＡＲＯＣＵＲＥ１１７３、ＭＷ：１６４）、１−ヒドロキシシクロヘキシルフェニルケトン（ＭＷ：２０４）、２，２−ジメトキシ−１，２−ジフェニルエタンが例示できる。
【００４８】
また、（ｂ）アシルホスフィン化合物としては、アシルホスフィンオキサイド化合物が好ましい。
アシルホスフィンオキサイド化合物としては、化合物の構造中に式（７）又は式（８）の構造式を有するものが例示できる。
【００４９】
【化４】
2014172971.tif 000005
【００５０】
【化５】
2014172971.tif 000006
【００５１】
特に、アシルホスフィンオキサイド化合物としては、式（９）又は式（１０）の化学構造を有するものが特に好ましい。
【００５２】
【化６】
2014172971.tif 000007
（式中、Ｒ6、Ｒ7、Ｒ8はメチル基又はエチル基を置換基として有していてもよい芳香族炭化水素基を表す。）
【００５３】
【化７】
2014172971.tif 000008
（式中、Ｒ9、Ｒ10、Ｒ11はメチル基又はエチル基を置換基として有していてもよい芳香族炭化水素基を表す。）
【００５４】
アシルホスフィンオキサイド化合物としては、モノアシルホスフィンオキサイド化合物及びビスアシルホスフィンオキサイド化合物等を使用することができ、モノアシルホスフィンオキサイド化合物としては、公知のモノアシルホスフィンオキサイド化合物を使用することができる。例えば、特公昭６０−８０４７号公報、特公昭６３−４０７９９号公報に記載のモノアシルホスフィンオキサイド化合物が挙げられる。
具体例としては、イソブチリルメチルホスフィン酸メチルエステル（ＭＷ：１６４．１）、イソブチリルフェニルホスフィン酸メチルエステル（ＭＷ：２２６．２）、ピバロイルフェニルホスフィン酸メチルエステル（ＭＷ：２４０．２）、２−エチルヘキサノイルフェニルホスフィン酸メチルエステル（ＭＷ：２７０．３）、ピバロイルフェニルホスフィン酸イソプロピルエステル（ＭＷ：２６８．３）、ｐ−トルイルフェニルホスフィン酸メチルエステル（ＭＷ：２７４．３）、ｏ−トルイルフェニルホスフィン酸メチルエステル（ＭＷ：２７４．３）、２，４−ジメチルベンゾイルフェニルホスフィン酸メチルエステル（ＭＷ：２８８．３）、ｐ−ｔ−ブチルベンゾイルフェニルホスフィン酸イソプロピルエステル（ＭＷ：３４４．４）、アクリロイルフェニルホスフィン酸メチルエステル（ＭＷ：２１０．２）、イソブチリルジフェニルホスフィンオキサイド（ＭＷ：２７２．３）、２−エチルヘキサノイルジフェニルホスフィンオキサイド（ＭＷ：３２８．４）、ｏ−トルイルジフェニルホスフィンオキサイド（ＭＷ：３２０．３）、ｐ−ｔ−ブチルベンゾイルジフェニルホスフィンオキサイド（ＭＷ：３５０．４）、３−ピリジルカルボニルジフェニルホスフィンオキサイド（ＭＷ：３０７．３）、アクリロイルジフェニルホスフィンオキサイド（ＭＷ：２５６．２）、ベンゾイルジフェニルホスフィンオキサイド（ＭＷ：３０６．３）、ピバロイルフェニルホスフィン酸ビニルエステル（ＭＷ：２３６．３）、アジポイルビスジフェニルホスフィンオキサイド（ＭＷ：５１４．５）、ピバロイルジフェニルホスフィンオキサイド（ＭＷ：２８６．３）、ｐ−トルイルジフェニルホスフィンオキサイド（ＭＷ：３２０．３）、４−（ｔ−ブチル）ベンゾイルジフェニルホスフィンオキサイド（ＭＷ：３６２．４）、テレフタロイルビスジフェニルホスフィンオキサイド（ＭＷ：５３４．５）、２−メチルベンゾイルジフェニルホスフィンオキサイド（ＭＷ：３２０．３）、２−メチル−２−エチルヘキサノイルジフェニルホスフィンオキサイド（ＭＷ：３４２．４）、１−メチル−シクロヘキサノイルジフェニルホスフィンオキサイド（ＭＷ：３２６．４）、２，４，６−トリメチルベンゾイルジフェニルホスフィンオキサイド（ＭＷ：３４８．４）等が挙げられる。
【００５５】
ビスアシルホスフィンオキサイド化合物としては公知のビスアシルホスフィンオキサイド化合物が使用できる。例えば特開平３−１０１６８６号公報、特開平５−３４５７９０号公報、特開平６−２９８８１８号公報に記載のビスアシルホスフィンオキサイド化合物が挙げられる。
具体例としては、ビス（２，６−ジクロロベンゾイル）フェニルホスフィンオキサイド（ＭＷ：４７２．１）、ビス（２，６−ジクロロベンゾイル）−２，５−ジメチルフェニルホスフィンオキサイド（ＭＷ：５００．１）、ビス（２，６−ジクロロベンゾイル）−４−エトキシフェニルホスフィンオキサイド（ＭＷ：５１６．１）、ビス（２，６−ジクロロベンゾイル）−４−プロピルフェニルホスフィンオキサイド（ＭＷ：５１４．２）、ビス（２，６−ジクロロベンゾイル）−２−ナフチルホスフィンオキサイド（ＭＷ：５２２．２）、ビス（２，６−ジクロロベンゾイル）−１−ナフチルホスフィンオキサイド（ＭＷ：５２２．２）、ビス（２，６−ジクロロベンゾイル）−４−クロロフェニルホスフィンオキサイド（ＭＷ：５０６．５）、ビス（２，６−ジクロロベンゾイル）−２，４−ジメトキシフェニルホスフィンオキサイド（ＭＷ：５３２．１）、ビス（２，６−ジクロロベンゾイル）デシルホスフィンオキサイド（ＭＷ：５３６．３）、ビス（２，６−ジクロロベンゾイル）−４−オクチルフェニルホスフィンオキサイド（ＭＷ：５８４．３）、ビス（２，４，６−トリメチルベンゾイル）フェニルホスフィンオキサイド（ＭＷ：４１８．５）、ビス（２，４，６−トリメチルベンゾイル）−２，５−ジメチルフェニルホスフィンオキサイド（ＭＷ：４４６．５）、ビス（２，６−ジクロロ３，４，５−トリメトキシベンゾイル）−２，５−ジメチルフェニルホスフィンオキサイド（ＭＷ：６３２．３）、ビス（２，６−ジクロロ−３，４，５−トリメトキシベンゾイル）−４−エトキシフェニルホスフィンオキサイド（ＭＷ：６９６．３）、ビス（２−メチル−１−ナフトイル）−２，５−ジメチルフェニルホスフィンオキサイド（ＭＷ：４９０．５）、ビス（２−メチル−１−ナフトイル）−４−エトキシフェニルホスフィンオキサイド（ＭＷ：５０６．５）、ビス（２−メチル−１−ナフトイル）−２−ナフチルホスフィンオキサイド（ＭＷ：５１２．５）、ビス（２−メチル−１−ナフトイル）−４−プロピルフェニルホスフィンオキサイド（ＭＷ：５０４．６）、ビス（２−メチル−１−ナフトイル）−２，５−ジメチルフェニルホスフィンオキサイド（ＭＷ：４９０．５）、ビス（２−メトキシ−１−ナフトイル）−４−工トキシフェニルホスフィンオキサイド（ＭＷ：５０６．５）、ビス（２−クロロ−１−ナフトイル）−２，５−ジメチルフェニルホスフィンオキサイド（ＭＷ：５３１．４）、ビス（２，６−ジメトキシベンゾイル）−２，４，４−トリメチルペンチルホスフィンオキサイド（ＭＷ：４２６．５）等が挙げられる。
【００５６】
これらの中でも、本発明において、アシルホスフィンオキサイド化合物としては、ビス（２，４，６−トリメチルベンゾイル）フェニルホスフィンオキサイド（ＩＲＧＡＣＵＲＥ  ８１９：チバスペシャルティーケミカルズ社製、ＭＷ：４１８．５）、ビス（２，６−ジメトキシベンゾイル）−２，４，４−トリメチルペンチルフェニルホスフィンオキサイド（ＭＷ：４２６．５）、２，４，６−トリメチルベンゾイルジフェニルホスフィンオキサイド（Ｄａｒｏｃｕｒ  ＴＰＯ：チバスペシャルティーケミカルズ社製、Ｌｕｃｉｒｉｎ  ＴＰＯ：ＢＡＳＦ社製、ＭＷ：３４８．４）などが好ましい。
【００５７】
（ｃ）芳香族オニウム塩化合物としては、周期律表の１５、１６及び１７族の元素、具体的にはＮ、Ｐ、Ａｓ、Ｓｂ、Ｂｉ、Ｏ、Ｓ、Ｓｅ、Ｔｅ、又はＩの芳香族オニウム塩が含まれる。例えば、欧州特許第１０４１４３号明細書、米国特許第４８３７１２４号明細書、特開平２−１５０８４８号公報、特開平２−９６５１４号公報に記載されるヨードニウム塩類、欧州特許第３７０６９３号、同２３３５６７号、同２９７４４３号、同２９７４４２号、同２７９２１０号、及び、同４２２５７０号の各明細書、米国特許第３９０２１４４号、同４９３３３７７号、同４７６００１３号、同４７３４４４４号、及び、同２８３３８２７号の各明細書に記載されるジアゾニウム塩類（置換基を有してもよいベンゼンジアゾニウム等）、ジアゾニウム塩樹脂類（ジアゾジフェニルアミンのホルムアルデヒド樹脂等）、Ｎ−アルコキシピリジニウム塩類等（例えば、米国特許第４，７４３，５２８号明細書、特開昭６３−１３８３４５号、特開昭６３−１４２３４５号、特開昭６３−１４２３４６号、及び、特公昭４６−４２３６３号の各公報等に記載されるもので、具体的には１−メトキシ−４−フェニルピリジニウムテトラフルオロボレート等）、さらには特公昭５２−１４７２７７号、同５２−１４２７８号、及び同５２−１４２７９号の各公報記載の化合物が好適に使用される。活性種としてラジカルや酸を生成する。
【００５８】
（ｄ）有機過酸化物としては、分子中に酸素−酸素結合を１個以上有する有機化合物のほとんど全てが含まれるが、その例としては、３，３’，４，４’−テトラ（ｔ−ブチルパーオキシカルボニル）ベンゾフェノン（ＭＷ：６４６．７）、３，３’，４，４’−テトラ（ｔ−アミルパーオキシカルボニル）ベンゾフェノン（ＭＷ：７０２．８）、３，３’，４，４’−テトラ（ｔ−ヘキシルパーオキシカルボニル）ベンゾフェノン（ＭＷ：７５８．９）、３，３’，４，４’−テトラ（ｔ−オクチルパーオキシカルボニル）ベンゾフェノン（ＭＷ：８２３．１）、３，３’，４，４’−テトラ（クミルパーオキシカルボニル）ベンゾフェノン（ＭＷ：８９５．０）、３，３’，４，４’−テトラ（ｐ−イソプロピルクミルパーオキシカルボニル）ベンゾフェノン（ＭＷ：１０６３．３）、ジ−ｔ−ブチルジパーオキシイソフタレート（ＭＷ：３１０．３）などの過酸化エステル系の化合物が好ましい。
【００５９】
（ｆ）ヘキサアリールビイミダゾール化合物としては、特公昭４５−３７３７７号公報、特公昭４４−８６５１６号公報記載のロフィンダイマー類、例えば、２，２’−ビス（ｏ−クロロフェニル）−４，４’，５，５’−テトラフェニルビイミダゾール（ＭＷ：６５９．６）、２，２’−ビス（ｏ−ブロモフェニル）−４，４’，５，５’−テトラフェニルビイミダゾール（ＭＷ：７４８．５）、２，２’−ビス（ｏ，ｐ−ジクロロフェニル）−４，４’，５，５’−テトラフェニルビイミダゾール（ＭＷ：７３２．５）、２，２’−ビス（ｏ−クロロフェニル）−４，４’，５，５’−テトラ（ｍ−メトキシフェニル）ビイミダゾール（ＭＷ：７７９．７）、２，２’−ビス（ｏ，ｏ’−ジクロロフェニル）−４，４’，５，５’−テトラフェニルビイミダゾール（ＭＷ：７２８．５）、２，２’−ビス（ｏ−ニトロフェニル）−４，４’，５，５’−テトラフェニルビイミダゾール（ＭＷ：６４８．７）、２，２’−ビス（ｏ−メチルフェニル）−４，４’，５，５’−テトラフェニルビイミダゾール（ＭＷ：６１８．８）等が挙げられる。
【００６０】
（ｇ）ケトオキシムエステル化合物としては、３−ベンゾイロキシイミノブタン−２−オン（ＭＷ：２０５．２）、３−アセトキシイミノブタン−２−オン（ＭＷ：１４３．１）、３−プロピオニルオキシイミノブタン−２−オン（ＭＷ：１５７．２）、２−アセトキシイミノペンタン−３−オン（ＭＷ：１５７．２）、２−アセトキシイミノ−１−フェニルプロパン−１−オン（ＭＷ：２０５．２）、２−ベンゾイロキシイミノ−１−フェニルプロパン−１−オン（ＭＷ：２６７．３）、３−ｐ−トルエンスルホニルオキシイミノブタン−２−オン（ＭＷ：２５５．３）、２−エトキシカルボニルオキシイミノ−１−フェニルプロパン−１−オン（ＭＷ：２３５．２）等が挙げられる。
【００６１】
（ｈ）ボレート化合物の例としては、米国特許第３，５６７，４５３号、同４，３４３，８９１号、欧州特許第１０９，７７２号、同１０９，７７３号の各明細書に記載されている化合物が挙げられる。
【００６２】
（ｉ）アジニウム化合物の例としては、特開昭６３−１３８３４５号、特開昭６３−１４２３４５号、特開昭６３−１４２３４６号、特開昭６３−１４３５３７号、及び特公昭４６−４２３６３号の各公報記載のＮ−Ｏ結合を有する化合物群を挙げることができる。
【００６３】
（ｊ）メタロセン化合物の例としては、特開昭５９−１５２３９６号、特開昭６１−１５１１９７号、特開昭６３−４１４８４号、特開平２−２４９号、特開平２−４７０５号記載のチタノセン化合物、及び、特開平１−３０４４５３号、特開平１−１５２１０９号の各公報記載の鉄−アレーン錯体を挙げることができる。
【００６４】
上記チタノセン化合物の具体例としては、ジ−シクロペンタジエニル−Ｔｉ−ジ−クロライド（ＭＷ：２４９．０）、ジ−シクロペンタジエニル−Ｔｉ−ビス−フェニル（ＭＷ：３３２．３）、ジ−シクロペンタジエニル−Ｔｉ−ビス−２，３，４，５，６−ペンタフルオロフェニ−１−イル（ＭＷ：５１２．２）、ジ−シクロペンタジエニル−Ｔｉ−ビス−２，３，５，６−テトラフルオロフェニ−１−イル（ＭＷ：４７６．２）、ジ−シクロペンタジエニル−Ｔｉ−ビス−２，４，６−トリフルオロフェニ−１−イル（ＭＷ：４４０．２）、ジ−シクロペンタジエニル−Ｔｉ−２，６−ジフルオロフェニ−１−イル（ＭＷ：４０４．２）、ジ−シクロペンタジエニル−Ｔｉ−ビス−２，４−ジフルオロフェニ−１−イル（ＭＷ：４０４．２）、ジ−メチルシクロペンタジエニル−Ｔｉ−ビス−２，３，４，５，６−ペンタフルオロフェニ−１−イル（ＭＷ：５３４．２）、ジ−メチルシクロペンタジエニル−Ｔｉ−ビス−２，３，５，６−テトラフルオロフェニ−１−イル（ＭＷ：４９８．２）、ジ−メチルシクロペンタジエニル−Ｔｉ−ビス−２，４−ジフルオロフェニ−１−イル（ＭＷ：４２６．２）、ビス（シクロペンタジエニル）−ビス（２，６−ジフルオロ−３−（ピリ−１−イル）フェニル）チタニウム（ＭＷ：５３４．４）、ビス（シクロペンタジエニル）ビス〔２，６−ジフルオロ−３−（メチルスルホンアミド）フェニル〕チタン（ＭＷ：６１４．５）等を挙げることができる。
【００６５】
（ｋ）活性エステル化合物の例としては、欧州特許第０２９０７５０号、同０４６０８３号、同１５６１５３号、同２７１８５１号、及び同０３８８３４３号の各明細書、米国特許第３９０１７１０号、及び同４１８１５３１号の各明細書、特開昭６０−１９８５３８号、及び、特開昭５３−１３３０２２号の各公報に記載されるニトロベンズルエステル化合物、欧州特許第０１９９６７２号、同８４５１５号、同１９９６７２号、同０４４１１５号、及び、同０１０１１２２号の各明細書、米国特許第４６１８５６４号、同４３７１６０５号、及び同４４３１７７４号の各明細書、特開昭６４−１８１４３号、特開平２−２４５７５６号、及び、特開平４−３６５０４８号の各公報記載のイミノスルホネート化合物、特公昭６２−６２２３号、特公昭６３−１４３４０号、及び、特開昭５９−１７４８３１号の各公報に記載される化合物等が挙げられる。
【００６６】
（ｌ）炭素ハロゲン結合を有する化合物の好ましい例としては、例えば、若林ら著、Bull. Chem. Soc. Japan、４２、２９２４（１９６９）記載の化合物、英国特許第１３８８４９２号明細書記載の化合物、特開昭５３−１３３４２８号公報記載の化合物、独国特許第３３３７０２４号明細書記載の化合物等を挙げることができる。
【００６７】
また、F. C. Schaefer等によるJ. Org. Chem.、２９、１５２７（１９６４）記載の化合物、特開昭６２−５８２４１号公報記載の化合物、特開平５−２８１７２８号公報記載の化合物等を挙げることができる。独国特許第２６４１１００号明細書に記載されているような化合物、独国特許第３３３３４５０号明細書に記載されている化合物、独国特許第３０２１５９０号明細書に記載の化合物群、又は、独国特許第３０２１５９９号明細書に記載の化合物群、等を挙げることができる。
【００６８】
上記（ａ）〜（ｍ）の中で、分子量２５０以上の重合開始剤を好適に使用でき、上記（ａ）〜（ｍ）の中で、任意の分子量２５０未満の重合開始剤を併用してもよい。
【００６９】
本発明のインク組成物においては、アシルホスフィンオキサイド化合物、ベンゾフェノン化合物、α−ヒドロキシケトン化合物、α−アミノケトン化合物、及び、ケタール化合物よりなる群から選択された少なくとも１つの光重合開始剤を含有することが好ましく、中でもアシルホスフィンオキサイド化合物、α−アミノケトン化合物、及び、α−ヒドロキシケトン化合物よりなる群から選択された少なくとも１つの光重合開始剤を含有することがより好ましく、少なくともアシルホスフィンオキサイド化合物を含有することが特に好ましい。アシルホスフィンオキサイド化合物と、その他の重合開始剤とを併用することも好ましい。
上記の構成とすることにより、硬化性、耐ブロッキング性により優れるインク組成物が得られる。
【００７０】
光重合開始剤の含有量は、インク組成物中における重合性化合物の総質量に対して、０．０１〜３５重量％であることが好ましく、０．５〜２０重量％であることがより好ましく、１．０〜１５重量％であることがさらに好ましい。０．０１重量％以上であると、組成物を十分硬化させることができ、また、３５重量％以下であると、硬化度が均一な硬化膜を得ることができる。
また、本発明のインク組成物に後述する増感剤を用いる場合、光重合開始剤の総使用量は、増感剤に対して、光重合開始剤：増感剤の重量比で、好ましくは２００：１〜１：２００、より好ましくは５０：１〜１：５０、さらに好ましくは２０：１〜１：５の範囲である。
【００７１】
本発明のインク組成物は、重合開始剤として、特定の活性線を吸収して重合開始剤の分解を促進させるため、増感剤として機能する化合物（以下、単に「増感剤」ともいう。）を含有してもよい。
増感剤は、特定の活性放射線を吸収して電子励起状態となる。電子励起状態となった増感剤は、重合開始剤と接触して、電子移動、エネルギー移動、発熱などの作用が生じる。これにより光重合開始剤は化学変化を起こして分解し、ラジカル、酸又は塩基を生成する。
本発明に用いることができる増感剤としては、増感色素が好ましい。
好ましい増感色素の例としては、以下の化合物類に属しており、かつ３５０ｎｍから４５０ｎｍ域に吸収波長を有するものを挙げることができる。
多核芳香族類（例えば、ピレン、ペリレン、トリフェニレン）、キサンテン類（例えば、フルオレッセイン、エオシン、エリスロシン、ローダミンＢ、ローズベンガル）、シアニン類（例えば、チアカルボシアニン、オキサカルボシアニン）、メロシアニン類（例えば、メロシアニン、カルボメロシアニン）、チアジン類（例えば、チオニン、メチレンブルー、トルイジンブルー）、アクリジン類（例えば、アクリジンオレンジ、クロロフラビン、アクリフラビン）、アントラキノン類（例えば、アントラキノン）、スクアリウム類（例えば、スクアリウム）、クマリン類（例えば、７−ジエチルアミノ−４−メチルクマリン）、チオキサントン類（例えば、チオキサントン、イソプロピルチオキサントン、ジエチルチオキサントン）。
また、増感色素としては、特開２０１１−３２３４８号公報の段落００９１〜０１０４に記載されたものが例示できる。
【００７２】
増感剤は、１種単独で使用してもよいし、２種以上を併用してもよい。
本発明のインク組成物中における増感剤の含有量は使用目的により適宜選択されるが、インク組成物の全質量に対し、０．０５〜４質量％であることが好ましい。
【００７３】
（成分Ｈ）成分Ａ〜成分Ｄ以外の重合性化合物
本発明のインクジェットインク組成物は、（成分Ｈ）成分Ａ〜成分Ｄ以外の重合性化合物を併用することが可能であるが、成分Ｈを含有しないことが好ましい。
成分Ｈとしては、公知の重合性化合物を用いることができ、例えば、特開２０１１−３２３４８号公報の段落００３８〜００４２に記載の化合物が例示できる。
真空形成適性を考慮すると、膜中の架橋密度を低く設計する必要がある。硬化性及び真空形成適性を考慮した場合、成分Ｈとしては、単官能（メタ）アクリレート化合物、又は、単官能（メタ）アクリルアミド化合物であることが好ましく、保存安定性の観点から、単官能（メタ）アクリレート化合物であることが特に好ましい。
また、成分Ｈの含有量は、インク組成物中における成分Ｄ以外の重合性化合物の全質量に対し、１０質量％未満であり、５質量％未満であることが好ましく、２質量％未満であることがより好ましく、含有しないことが特に好ましい。
【００７４】
（成分Ｉ）分散剤
本発明のインクジェットインク組成物は、顔料をインク組成物中に安定に分散させるため、（成分Ｉ）分散剤を含有することが好ましい。
本発明に用いることができる分散剤としては、高分子分散剤が好ましい。なお、本発明における「高分子分散剤」とは、重量平均分子量が１，０００以上の分散剤を意味する。
【００７５】
高分子分散剤としては、ＤｉｓｐｅｒＢＹＫ−１０１、ＤｉｓｐｅｒＢＹＫ−１０２、ＤｉｓｐｅｒＢＹＫ−１０３、ＤｉｓｐｅｒＢＹＫ−１０６、ＤｉｓｐｅｒＢＹＫ−１１１、ＤｉｓｐｅｒＢＹＫ−１６１、ＤｉｓｐｅｒＢＹＫ−１６２、ＤｉｓｐｅｒＢＹＫ−１６３、ＤｉｓｐｅｒＢＹＫ−１６４、ＤｉｓｐｅｒＢＹＫ−１６６、ＤｉｓｐｅｒＢＹＫ−１６７、ＤｉｓｐｅｒＢＹＫ−１６８、ＤｉｓｐｅｒＢＹＫ−１７０、ＤｉｓｐｅｒＢＹＫ−１７１、ＤｉｓｐｅｒＢＹＫ−１７４、ＤｉｓｐｅｒＢＹＫ−１８２（以上ＢＹＫケミー社製）、ＥＦＫＡ４０１０、ＥＦＫＡ４０４６、ＥＦＫＡ４０８０、ＥＦＫＡ５０１０、ＥＦＫＡ５２０７、ＥＦＫＡ５２４４、ＥＦＫＡ６７４５、ＥＦＫＡ６７５０、ＥＦＫＡ７４１４、ＥＦＫＡ７４５、ＥＦＫＡ７４６２、ＥＦＫＡ７５００、ＥＦＫＡ７５７０、ＥＦＫＡ７５７５、ＥＦＫＡ７５８０（以上エフカアディティブ社製）、ディスパースエイド６、ディスパースエイド８、ディスパースエイド１５、ディスパースエイド９１００（サンノプコ（株）製）等の高分子分散剤；ソルスパース（Ｓｏｌｓｐｅｒｓｅ）３０００，５０００，９０００，１２０００，１３２４０，１３９４０，１７０００，２２０００，２４０００，２６０００，２８０００，３２０００，３６０００，３９０００，４１０００，７１０００などの各種ソルスパース分散剤（アビシア社製）；アデカプルロニックＬ３１，Ｆ３８，Ｌ４２，Ｌ４４，Ｌ６１，Ｌ６４，Ｆ６８，Ｌ７２，Ｐ９５，Ｆ７７，Ｐ８４，Ｆ８７、Ｐ９４，Ｌ１０１，Ｐ１０３，Ｆ１０８，Ｌ１２１，Ｐ−１２３（（株）ＡＤＥＫＡ製）及びイソネットＳ−２０（三洋化成（株）製）、楠本化成（株）製「ディスパロン  ＫＳ−８６０，８７３ＳＮ，８７４（高分子分散剤）、＃２１５０（脂肪族多価カルボン酸）、＃７００４（ポリエーテルエステル型）」が挙げられる。
組成物中における分散剤の含有量は使用目的により適宜選択されるが、インク組成物全体の重量に対し、それぞれ０．０５〜１５質量％であることが好ましい。
【００７６】
＜その他の成分＞
本発明のインクジェットインク組成物には、必要に応じて、上記成分以外の他の成分を添加してもよい。
その他の成分としては、例えば、共増感剤、界面活性剤、紫外線吸収剤、酸化防止剤、褪色防止剤、導電性塩類、溶剤、塩基性化合物等が挙げられる。
【００７７】
−共増感剤−
本発明のインク組成物は、共増感剤（「強増感剤」、又は、「強色増感剤」という場合もある。）を含有してもよい。
本発明において共増感剤は、増感剤の活性放射線に対する感度を一層向上させる、又は、酸素による重合性化合物の重合阻害を抑制する等の作用を有する。
この様な共増感剤の例としては、アミン類、例えばM. R. Sanderら著「Journal of Polymer Society」第１０巻３１７３頁（１９７２）、特公昭４４−２０１８９号公報、特開昭５１−８２１０２号公報、特開昭５２−１３４６９２号公報、特開昭５９−１３８２０５号公報、特開昭６０−８４３０５号公報、特開昭６２−１８５３７号公報、特開昭６４−３３１０４号公報、リサーチディスクロージャーＮｏ．３３８２５号記載の化合物等が挙げられ、具体的には、トリエタノールアミン、ｐ−ジメチルアミノ安息香酸エチルエステル、ｐ−ホルミルジメチルアニリン、ｐ−メチルチオジメチルアニリン等が挙げられる。
【００７８】
共増感剤の別の例としては、チオール及びスルフィド類、例えば、特開昭５３−７０２号公報、特公昭５５−５００８０６号公報、特開平５−１４２７７２号公報記載のチオール化合物、特開昭５６−７５６４３号公報のジスルフィド化合物等が挙げられ、具体的には、２−メルカプトベンゾチアゾール、２−メルカプトベンゾオキサゾール、２−メルカプトベンゾイミダゾール、２−メルカプト−４（３Ｈ）−キナゾリン、β−メルカプトナフタレン等が挙げられる。
【００７９】
また別の例としては、アミノ酸化合物（例、Ｎ−フェニルグリシン等）、特公昭４８−４２９６５号公報記載の有機金属化合物（例、トリブチル錫アセテート等）、特公昭５５−３４４１４号公報記載の水素供与体、特開平６−３０８７２７号公報記載のイオウ化合物（例、トリチアン等）、特開平６−２５０３８７号公報記載のリン化合物（ジエチルホスファイト等）、特開平８−５４７３５号公報記載のＳｉ−Ｈ、Ｇｅ−Ｈ化合物等が挙げられる。
本発明のインク組成物中における共増感剤の含有量は、使用目的により適宜選択されるが、インク組成物の全質量に対し、０．０５〜４質量％であることが好ましい。
【００８０】
−界面活性剤−
本発明に用いることができるインク組成物には、長時間安定した吐出性を付与するため、界面活性剤を添加してもよい。
界面活性剤としては、特開昭６２−１７３４６３号、同６２−１８３４５７号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。
本発明のインク組成物中における界面活性剤の含有量は使用目的により適宜選択されるが、インク組成物全体の質量に対し、０．０００１〜１質量％であることが好ましい。
【００８１】
−紫外線吸収剤−
本発明においては、得られる画像の耐候性向上、退色防止の観点から、紫外線吸収剤を用いることができる。
紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤などが挙げられる。
添加量は目的に応じて適宜選択されるが、インク組成物の全質量に対し、０．５〜１５質量％であることが好ましい。
【００８２】
−酸化防止剤−
インク組成物の安定性向上のため、酸化防止剤を添加することができる。酸化防止剤としては、欧州特許公開第２２３７３９号明細書、同３０９４０１号明細書、同３０９４０２号明細書、同３１０５５１号明細書、同３１０５５２号明細書、同４５９４１６号明細書、ドイツ公開特許第３４３５４４３号公報、特開昭５４−４８５３５号公報、同６２−２６２０４７号公報、同６３−１１３５３６号公報、同６３−１６３３５１号公報、特開平２−２６２６５４号公報、特開平２−７１２６２号公報、特開平３−１２１４４９号公報、特開平５−６１１６６号公報、特開平５−１１９４４９号公報、米国特許第４８１４２６２号明細書、米国特許第４９８０２７５号明細書等に記載のものを挙げることができる。
添加量は目的に応じて適宜選択されるが、インク組成物の全質量に対し、０．１〜８質量％であることが好ましい。
【００８３】
−褪色防止剤−
本発明のインク組成物には、各種の有機系及び金属錯体系の褪色防止剤を使用することができる。上記有機系の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類などが挙げられる。上記金属錯体系の褪色防止剤としては、ニッケル錯体、亜鉛錯体などが挙げられ、具体的には、リサーチディスクロージャーＮｏ．１７６４３号の第ＶIIのＩ〜Ｊ項、同Ｎｏ．１５１６２号、同Ｎｏ．１８７１６号の６５０頁左欄、同Ｎｏ．３６５４４号の５２７頁、同Ｎｏ．３０７１０５号の８７２頁、同Ｎｏ．１５１６２号に引用された特許に記載された化合物や、特開昭６２−２１５２７２号公報の１２７頁〜１３７頁に記載された代表的化合物の一般式及び化合物例に含まれる化合物を使用することができる。
添加量は目的に応じて適宜選択されるが、インク組成物の全質量に対し、０．１〜８質量％であることが好ましい。
【００８４】
−溶剤−
本発明のインク組成物には、被記録媒体との密着性を改良するため、極微量の有機溶剤を添加することも有効である。
溶剤としては、例えば、アセトン、メチルエチルケトン、ジエチルケトン等のケトン系溶剤、メタノール、エタノール、２−プロパノール、１−プロパノール、１−ブタノール、ｔｅｒｔ−ブタノール等のアルコール系溶剤、クロロホルム、塩化メチレン等の塩素系溶剤、ベンゼン、トルエン等の芳香族系溶剤、酢酸エチル、酢酸ブチル、酢酸イソプロピルなどのエステル系溶剤、ジエチルエーテル、テトラヒドロフラン、ジオキサン等のエーテル系溶剤、エチレングリコールモノメチルエーテル、エチレングリコールジメチルエーテル等のグリコールエーテル系溶剤などが挙げられる。
この場合、耐溶剤性やＶＯＣ（Ｖｏｌａｔｉｌｅ  Ｏｒｇａｎｉｃ  Ｃｏｍｐｏｕｎｄ）の問題が起こらない範囲での添加が有効であり、その量は、インク組成物の全質量に対し、０．１〜５質量％が好ましく、０．１〜３質量％がより好ましい。
【００８５】
本発明のインク組成物には、吐出物性の制御を目的として、チオシアン酸カリウム、硝酸リチウム、チオシアン酸アンモニウム、ジメチルアミン塩酸塩などの導電性塩類を添加することができる。
本発明のインク組成物には、塩基性化合物は、インク組成物の保存安定性を向上させる観点から、塩基性化合物を添加してもよい。本発明に用いることができる塩基性化合物としては、公知の塩基性化合物を用いることができ、例えば、無機塩等の塩基性無機化合物や、アミン類等の塩基性有機化合物を好ましく用いることができる。
【００８６】
この他にも、必要に応じて、例えば、レベリング添加剤、マット剤、膜物性を調整するためのワックス類、ポリオレフィンやＰＥＴ等の被記録媒体への密着性を改善するために、重合を阻害しないタッキファイヤー（粘着付与剤）などを含有させることができる。
タッキファイヤーとしては、具体的には、特開２００１−４９２００号公報の５〜６ｐに記載されている高分子量の粘着性ポリマー（例えば、（メタ）アクリル酸と炭素数１〜２０のアルキル基を有するアルコールとのエステル、（メタ）アクリル酸と炭素数３〜１４の脂環族アルコールとのエステル、（メタ）アクリル酸と炭素数６〜１４の芳香族アルコールとのエステルからなる共重合物）や、重合性不飽和結合を有する低分子量粘着付与性樹脂などが例示できる。
【００８７】
＜インク物性＞
本発明のインク組成物は、吐出性を考慮し、２５℃における粘度が４０ｍＰａ・ｓ以下であることが好ましい。より好ましくは５〜４０ｍＰａ・ｓ、更に好ましくは７〜３０ｍＰａ・ｓである。また吐出温度（好ましくは２５〜８０℃、より好ましくは２５〜５０℃）における粘度が、３〜１５ｍＰａ・ｓであることが好ましく、３〜１３ｍＰａ・ｓであることがより好ましい。本発明のインク組成物は、粘度が上記範囲になるように適宜組成比を調整することが好ましい。室温での粘度を高く設定することにより、多孔質な被記録媒体を用いた場合でも、被記録媒体中へのインク組成物の浸透を回避し、未硬化モノマーの低減が可能となるので好ましい。更に、インク組成物の液滴着弾時のインク組成物の滲みを抑えることができ、その結果として画質が改善されるので好ましい。
【００８８】
本発明のインク組成物の２５℃における表面張力は、２０〜３５ｍＮ／ｍであることが好ましく、２３〜３３ｍＮ／ｍであることがより好ましい。ポリオレフィン、ＰＥＴ、コート紙、非コート紙など様々な被記録媒体へ記録する場合、滲み及び浸透の観点から、２０ｍＮ／ｍ以上が好ましく、濡れ性の点では３５ｍＮ／ｍ以下が好ましい。
【００８９】
２．インクジェット記録方法、インクジェット記録装置、印刷物、及び、成型印刷物の製造方法
本発明のインクジェット記録方法は、本発明のインクジェットインク組成物を支持体（被記録媒体、記録材料、基材等）上に吐出し、支持体上に吐出されたインク組成物に活性放射線を照射し、インク組成物を硬化して画像を形成する方法である。
【００９０】
より具体的には、本発明のインクジェット記録方法は、（ａ1）支持体上に、本発明のインク組成物を吐出する工程、及び、（ｂ1）吐出されたインク組成物に活性放射線を照射して、上記インク組成物を硬化する工程、を含むことを特徴とする。
本発明のインクジェット記録方法は、上記（ａ1）及び（ｂ1）工程を含むことにより、支持体上において硬化したインク組成物により画像が形成される。
また、本発明の印刷物は、本発明のインクジェット記録方法によって記録された印刷物であることが好ましい。
【００９１】
また、本発明のインク組成物は、成型加工が施される支持体にインクジェット方式により画像を形成する際に好適に使用される。上記のインクジェット記録方法によって得られた印刷物を成型加工することにより、成型印刷物を製造することができる。
より詳細には、本発明の成型印刷物の製造方法は、（ａ2）本発明のインクジェットインク組成物を支持体上にインクジェット方式により吐出して画像を形成する工程、（ｂ2）得られた画像に活性放射線を照射して、上記インク組成物を硬化させて、上記支持体上に硬化した画像を有する印刷物を得る工程、及び、（ｃ2）上記印刷物を成型加工する工程を含むことを特徴とする。成型加工としては、エンボス加工、真空成型加工、圧空成型加工、真空圧空成型加工、穴あけ加工、及び、切断加工が好ましく、真空成型加工、真空圧空成型加工、穴あけ加工、及び、切断加工がより好ましい。また、成型加工として、少なくとも真空成型加工を行うことが好ましい。
【００９２】
＜支持体＞
本発明において、支持体としては、特に限定されず、被記録媒体や記録材料として公知の支持体を使用することができる。例えば、紙、プラスチック（例えば、ポリエチレン、ポリプロピレン、ポリスチレン等）がラミネートされた紙、金属板（例えば、アルミニウム、亜鉛、銅等）、プラスチックフィルム（例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等）、上述した金属がラミネートされ又は蒸着された紙又はプラスチックフィルム等が挙げられる。また、本発明における支持体として、非吸収性支持体が好適に使用することができる。
【００９３】
本発明に用いることができる支持体は、特に限定はないが、印刷物に成型加工等を施す場合、後述する公知の支持体を用いることができる。
支持体は、具体的にはポリエチレン、ポリプロピレン、ポリメチルペンテン、ポリブテン、オレフィン系熱可塑性エラストマー等のポリオレフィン系樹脂、ポリエチレンテレフタレート、ポリブチレンテレフタレート、ポリエチレンナフタレート、テレフタル酸−イソフタル酸−エチレングリコール共重合体、テレフタル酸−エチレングリコール−１，４シクロヘキサンジメタノール共重合体、ポリエステル系熱可塑性エラストマー等のポリエステル樹脂、ナイロン６、ナイロン９、ナイロン６，６等のポリアミド樹脂、ポリフッ化ビニル、ポリフッ化ビニリデン、ポリ三フッ化ビニリデン、エチレン−四フッ化エチレン共重合体、ポリ四フッ化エチレン等のフッ素系樹脂、アクリル系樹脂、ポリ塩化ビニル、ポリスチレン、ポリカーボネート等を例示できる。上記アクリル系樹脂は、例えば、ポリメチル（メタ）アクリレート、ポリエチル（メタ）アクリレート、ポリブチル（メタ）アクリレート、メチル（メタ）アクリレート−ブチル（メタ）アクリレート共重合体、エチル（メタ）アクリレート−ブチル（メタ）アクリレート共重合体、メチル（メタ）アクリレート−スチレン共重合体、アクリロニトリル−ブタジエン−スチレン共重合体（ＡＢＳ樹脂）等の樹脂を単体又は２種以上の混合物で用いることができる。中でも、加飾印刷が容易なことや仕上がり成型物の諸耐性が優れている点で、ポリスチレン、ＡＢＳ樹脂、アクリル樹脂、ポリエチレンテレフタレート、及び、ポリカーボネートよりなる群から選ばれた樹脂のシートが好ましく用いられる。
また、本発明のインク組成物を用いた場合に、トリミング適性において特に顕著な効果が得られることから、支持体として、ポリカーボネートが特に好ましく用いることができる。
【００９４】
成型加工に使用する支持体の厚み（積層体構成の場合は総厚）としては、特に限定されないが、０．５〜３ｍｍが好ましい。
支持体の層構成は、単層、或いは異種の樹脂を２層以上積層した積層体のいずれでもよい。
【００９５】
熱可塑性樹脂シート中には、必要に応じ適宜、添加剤を添加することができる。添加剤としては、表面光沢、融点等の熱的挙動に支障を来さない範囲で、各種添加剤を適量添加し得る。例えば、ベンゾトリアゾール系、ベンゾフェノン系等の紫外線吸収剤、ヒンダードアミン系ラジカル補捉剤等の光安定剤、シリコーン樹脂、ワックス等の滑剤、着色剤、可塑剤、熱安定剤、抗菌剤、防黴剤、帯電防止剤等が挙げられる。
【００９６】
本発明において、成型印刷物は熱可塑性樹脂シートに真空成型等を施すことによって作製されるが、成型に先立って支持体にインクジェット方式により画像が形成される。画像の形成は、透明シートの裏面側（真空成型において金型に面する側）に施されるのが一般的であるが、その反対面にも画像が形成されてもよい。また場合によっては、上記反対面にのみ画像を形成することもでき、この場合には基材となる熱可塑性樹脂シートは透明である必要はない。
【００９７】
本発明のインクジェット記録方法における（ａ1）及び（ａ2）工程には、以下に詳述するインクジェット記録装置を用いることができる。
【００９８】
＜インクジェット記録装置＞
本発明のインクジェット記録方法に用いられるインクジェット記録装置としては、特に制限はなく、目的とする解像度を達成しうる公知のインクジェット記録装置を任意に選択して使用することができる。すなわち、市販品を含む公知のインクジェット記録装置であれば、いずれも、本発明のインクジェット記録方法の（ａ1）工程及び成型印刷物の製造方法の（ａ2）工程における支持体へのインクジェットインク組成物の吐出を実施することができる。
本発明で用いることのできるインクジェット記録装置としては、例えば、インク供給系、温度センサー、活性放射線源を含む装置が挙げられる。
インク供給系は、例えば、本発明のインク組成物を含む元タンク、供給配管、インクジェットヘッド直前のインク供給タンク、フィルター、ピエゾ型のインクジェットヘッドからなる。ピエゾ型のインクジェットヘッドは、好ましくは１〜１００ｐｌ、より好ましくは８〜３０ｐｌのマルチサイズドットを、好ましくは３２０×３２０〜４，０００×４，０００ｄｐｉ、より好ましくは４００×４００〜１，６００×１，６００ｄｐｉ、さらに好ましくは７２０×７２０ｄｐｉの解像度で吐出できるよう駆動することができる。なお、本発明でいうｄｐｉとは、２．５４ｃｍ当たりのドット数を表す。
【００９９】
上述したように、本発明のインク組成物のように活性放射線硬化型インク組成物は、吐出されるインク組成物を一定温度にすることが好ましいことから、インク供給タンクからインクジェットヘッド部分までは、断熱及び加温を行うことができる。温度コントロールの方法としては、特に制約はないが、例えば、温度センサーを各配管部位に複数設け、インク流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンター立上げ時間を短縮するため、或いは熱エネルギーのロスを低減するために、他部位との断熱を行うとともに、加熱ユニット全体の熱容量を小さくすることが好ましい。
【０１００】
上記のインクジェット記録装置を用いて、本発明のインク組成物の吐出は、インク組成物を、好ましくは２５〜８０℃、より好ましくは２５〜５０℃に加熱して、インク組成物の粘度を、好ましくは３〜１５ｍＰａ・ｓ、より好ましくは３〜１３ｍＰａ・ｓに下げた後に行うことが好ましい。特に、本発明のインク組成物として、２５℃におけるインク粘度が５０ｍＰａ・ｓ以下であるものを用いると、良好に吐出が行えるので好ましい。この方法を用いることにより、高い吐出安定性を実現することができる。
本発明のインク組成物のような活性放射線硬化型インク組成物は、概して通常インクジェット記録用インクで使用される水性インク組成物より粘度が高いため、吐出時の温度変動による粘度変動が大きい。インク組成物の粘度変動は、液滴サイズの変化及び液滴吐出速度の変化に対して大きな影響を与え、ひいては画質劣化を引き起こす。したがって、吐出時のインク組成物の温度はできるだけ一定に保つことが必要である。よって、本発明において、インク組成物の温度の制御幅は、好ましくは設定温度の±５℃、より好ましくは設定温度の±２℃、更に好ましくは設定温度±１℃とすることが適当である。
【０１０１】
次に、（ｂ1）吐出されたインク組成物に活性放射線を照射して、上記インク組成物を硬化する工程、及び、（ｂ2）得られた画像に活性放射線を照射して、上記インク組成物を硬化させて、支持体上に硬化した画像を有する印刷物を得る工程、について説明する。
支持体上に吐出されたインク組成物は、活性放射線を照射することによって硬化する。これは、本発明のインク組成物に含まれる光重合開始剤が活性放射線の照射により分解して、ラジカルなどの開始種を発生し、その開始種の機能に重合性化合物の重合反応が、生起、促進されるためである。このとき、インク組成物において光重合開始剤とともに増感剤が存在すると、系中の増感剤が活性放射線を吸収して励起状態となり、重合開始剤と接触することによって光重合開始剤の分解を促進させ、より高感度の硬化反応を達成させることができる。
【０１０２】
ここで、使用される活性放射線は、α線、γ線、電子線、Ｘ線、紫外線、可視光又は赤外光などが使用され得る。活性放射線のピーク波長は、増感剤の吸収特性にもよるが、例えば、２００〜６００ｎｍであることが好ましく、３００〜４５０ｎｍであることがより好ましく、３５０〜４２０ｎｍであることが更に好ましい。
【０１０３】
また、本発明のインク組成物の、重合開始系は、低出力の活性放射線であっても十分な感度を有するものである。したがって、露光面照度が、好ましくは１０〜４，０００ｍＷ／ｃｍ2、より好ましくは２０〜２，５００ｍＷ／ｃｍ2で硬化させることが適当である。
【０１０４】
活性放射線源としては、水銀ランプやガス・固体レーザー等が主に利用されており、紫外線光硬化型インクジェット記録用インク組成物の硬化に使用される光源としては、水銀ランプ、メタルハライドランプが広く知られている。しかしながら、現在環境保護の観点から水銀フリー化が強く望まれており、ＧａＮ系半導体紫外発光デバイスへの置き換えは産業的、環境的にも非常に有用である。更に、ＬＥＤ（ＵＶ−ＬＥＤ），ＬＤ（ＵＶ−ＬＤ）は小型、高寿命、高効率、低コストであり、光硬化型インクジェット用光源として期待されている。
また、発光ダイオード（ＬＥＤ）及びレーザーダイオード（ＬＤ）を活性放射線源として用いることが可能である。特に、紫外線源を要する場合、紫外ＬＥＤ及び紫外ＬＤを使用することができる。例えば、日亜化学（株）は、主放出スペクトルが３６５ｎｍと４２０ｎｍとの間の波長を有する紫色ＬＥＤを上市している。更に一層短い波長が必要とされる場合、ＬＥＤとして、米国特許第６，０８４，２５０号明細書に開示されている３００ｎｍと３７０ｎｍとの間に中心付けされた活性放射線を放出し得るＬＥＤが例示できる。また、他の紫外ＬＥＤも、入手可能であり、異なる紫外線帯域の放射を照射することができる。本発明で特に好ましい活性放射線源はＵＶ−ＬＥＤであり、特に好ましくは３５０〜４２０ｎｍにピーク波長を有するＵＶ−ＬＥＤである。
なお、ＬＥＤの被記録媒体上での最高照度は、１０〜２，０００ｍＷ／ｃｍ2であることが好ましく、２０〜１，０００ｍＷ／ｃｍ2であることがより好ましく、５０〜８００ｍＷ／ｃｍ2であることが特に好ましい。
【０１０５】
本発明のインク組成物は、このような活性放射線に、好ましくは０．０１〜１２０秒、より好ましくは０．１〜９０秒照射されることが適当である。
活性放射線の照射条件並びに基本的な照射方法は、特開昭６０−１３２７６７号公報に開示されている。具体的には、インク組成物の吐出装置を含むヘッドユニットの両側に光源を設け、いわゆるシャトル方式でヘッドユニットと光源を走査することによって行われる。活性放射線の照射は、インク組成物の着弾後、一定時間（好ましくは０．０１〜０．５秒、より好ましくは０．０１〜０．３秒、更に好ましくは０．０１〜０．１５秒）をおいて行われることになる。このようにインク組成物の着弾から照射までの時間を極短時間に制御することにより、被記録媒体に着弾したインク組成物が硬化前に滲むことを防止するこが可能となる。また、多孔質な被記録媒体に対しても光源の届かない深部までインク組成物が浸透する前に露光することができるため、未反応モノマーの残留を抑えることができるので好ましい。
さらに、駆動を伴わない別光源によって硬化を完了させてもよい。国際公開第９９／５４４１５号パンフレットでは、照射方法として、光ファイバーを用いた方法やコリメートされた光源をヘッドユニット側面に設けた鏡面に当て、記録部へＵＶ光を照射する方法が開示されており、このような硬化方法もまた、本発明のインクジェット記録方法及び成型印刷物の製造方法に適用することができる。
【０１０６】
上述したような方法を採用することにより、表面の濡れ性が異なる様々な支持体に対しても、着弾したインク組成物のドット径を一定に保つことができ、画質が向上する。なお、カラー画像を得るためには、明度の高い色から順に重ねていくことが好ましい。明度の高いインク組成物から順に重ねることにより、下部のインク組成物まで照射線が到達しやすくなり、良好な硬化感度、残留モノマーの低減、密着性の向上が期待できる。また、照射は、全色を吐出してまとめて露光することが可能だが、１色毎に露光するほうが、硬化促進の観点で好ましい。
【０１０７】
＜インクセット＞
本発明のインクジェット記録方法及び成型印刷物の製造方法には、本発明のインク組成物を１つ以上含むインクセットを好適に使用することができる。吐出する各着色インク組成物の順番は、特に限定されるわけではないが、明度の高い着色インク組成物から被記録媒体に付与することが好ましく、インク組成物として、イエロー、シアン、マゼンタ、ブラックのインク組成物を使用する場合には、イエロー→シアン→マゼンタ→ブラックの順で被記録媒体上に付与することが好ましい。また、これにホワイトを加えて使用する場合にはホワイト→イエロー→シアン→マゼンタ→ブラックの順で被記録媒体上に付与することが好ましい。さらに、本発明はこれに限定されず、ライトシアン、ライトマゼンタのインク組成物とシアン、マゼンタ、ブラック、ホワイト、イエローの濃色インク組成物の計７色が少なくとも含まれるインクセットとしても使用することができ、その場合には、ホワイト→ライトシアン→ライトマゼンタ→イエロー→シアン→マゼンタ→ブラックの順で被記録媒体上に付与することが好ましい。
このようにして、本発明のインク組成物は、活性放射線の照射により高感度で硬化することで、被記録媒体表面に画像を形成することができる。
【０１０８】
本発明のインク組成物を複数色そろえ、インクセットとして用いる場合、本発明のインク組成物を少なくとも１つ含み、本発明のインク組成物又は本発明以外のインク組成物とを組み合わせた２種以上のインク組成物を有するインクセットであれば、特に制限はないが、シアン、マゼンタ、イエロー、ブラック、ホワイト、ライトマゼンタ、ライトシアンよりなる群から選択される色の本発明のインク組成物を少なくとも１つ含むことが好ましい。
また、本発明のインクセットは、本発明のインクジェット記録方法に好適に用いることができる。
本発明のインク組成物を使用してフルカラー画像を得るためには、本発明のインクセットとして、少なくともイエロー、シアン、マゼンタ、ブラックよりなる４色の濃色インク組成物を組み合わせたインクセットであることが好ましく、イエロー、シアン、マゼンタ、ブラック、ホワイトよりなる５色の濃色インク組成物を組み合わせたインクセットであることがより好ましく、イエロー、シアン、マゼンタ、ブラック、ホワイトよりなる５色の濃色インク組成物とライトシアン、ライトマゼンタよりなる２色のインク組成物を組み合わせたインクセットであることが更に好ましい。
なお、本発明における「濃色インク組成物」とは、着色剤の含有量がインク組成物全体の１重量％を超えているインク組成物を意味する。上記着色剤としては、特に制限はなく公知の着色剤を用いることができ、顔料や油溶性染料が例示できる。
【０１０９】
本発明のインクセットが、少なくとも１つの濃色インク組成物、及び、本発明のインク組成物を含んでおり、濃色インク組成物と淡色インク組成物とが同系色の着色剤を用いている場合、濃色インク組成物と淡色インク組成物との着色剤濃度の比が、濃色インク組成物：淡色インク組成物＝１５：１〜４：１であることが好ましく、１２：１〜４：１であることがより好ましく、１０：１〜４．５：１であることが更に好ましい。上記範囲であると、粒状感の少ない、鮮やかなフルカラー画像が得られる。
【０１１０】
＜成型加工＞
本発明のインクジェットインク組成物を用いて作製された印刷物は、エンボス加工、真空成型、圧空成型、真空圧空成型、穴あけ加工、又は、切断加工等の成型加工適性に優れ、特に真空成型加工適性、及び、真空成型加工後の穴あけ加工及び切断加工等のトリミング加工適性に優れる。印刷物を成型加工する装置としては、公知の装置を使用することができ、上記インクジェット記録装置と一体の装置であっても、別の装置であってもよい。
本発明の成型印刷物の製造方法は、（１）ポリカーボネート、ポリスチレン、アクリル樹脂、ポリエチレンテレフタレート、及び、アクリロニトリル−ブタジエン−スチレン共重合体よりなる群から選択された厚み０．５〜３ｍｍの基材に対して、インクジェット方式により本発明のインクジェットインク組成物を吐出して画像を形成する工程、（２）得られた画像に活性放射線を照射して、上記インク組成物を硬化させて、上記支持体上に硬化した画像を有する印刷物を得る工程、（３）上記印刷物を７０℃〜２００℃の範囲で加熱する工程、並びに、（４）加熱した上記印刷物を金型に挿入し、少なくとも真空成型加工により３次元的な構造物に成型し成型印刷物を得る工程、を含むことが好ましく、（５）上記成型印刷物に対してトリミング加工を行う工程を更に含むことがより好ましい。
【０１１１】
工程（１）、及び、工程（２）は、前述した工程を更に限定した工程であり、好ましい態様も同様である。
工程（３）は、真空成型加工のため、印刷物を７０℃〜２００℃の範囲で加熱し、印刷物の延伸性を得る工程である。加熱温度は、支持体や硬化したインク画像に応じて、これらが真空成型加工に適した硬度や延伸性となるような温度を選択すればよい。
工程（４）は、工程（３）により加熱された印刷物を使用し、金型に挿入して真空成型加工を行い３次元的な構造物に成型する工程である。また、印刷物に対し、真空成型加工だけでなく、エンボス加工や圧空成型加工を真空成型加工と同時、又は、逐次に行ってもよい。本発明のインクジェットインク組成物を用いた印刷物は、真空成型加工適性に優れ、特により延伸率の大きい真空成型加工を行った場合であっても、割れや白色化の発生がより抑制される。
工程（５）は、工程（４）により得られた３次元的に成型された成型印刷物に対し、穴あけ加工や切断加工等のトリミング加工を行う工程である。本発明のインクジェットインク組成物を用いた成型印刷物は、真空成型後においてトリミング加工を行っても、後加工割れを抑制することができる。
【０１１２】
＜真空成型、圧空成型、真空圧空成型＞
真空成型は、画像が形成された支持体を予め熱変形可能な温度まで予熱し、これを金型へ減圧によって吸引して延伸しながら金型に圧着冷却し成型する方法であり、圧空成型は、画像が形成された支持体を予め熱変形可能な温度まで予熱し、金型の反対側から加圧して金型に圧着冷却し成型する方法である。真空圧空成型は、上記減圧及び加圧を同時に行い成型する方法である。
詳しくは高分子大辞典（丸善株式会社）ｐ．７６６〜７６８に記載されている「熱成型」の項目及び該項目に引用されている文献を参照することができる。加工温度は支持体種、支持体によって適宜決定されるが、支持体温度が７０℃〜２００℃で成型加工することが好ましく、８０℃〜２００℃がより好ましく、８０℃〜１９０℃が更に好ましい。上記温度範囲であると、画像の色味変化が少なく、型への離型性に優れる加工が可能である。
【０１１３】
＜トリミング加工＞
トリミング加工とは、成型印刷物の不要部分を穴あけ加工や切断加工等により除去する加工である。
特に本発明のインクジェットインク組成物を使用して真空成型加工を行い成型印刷物を得た場合、真空成型後であってもトリミング加工（穴開け加工や切断加工など）における膜の割れや剥がれなどの後加工割れの発生を抑制することができる。
穴あけ加工とは、印刷物等を図形や文字等の任意の形状に穴をあける加工であり、従来公知のプレス機等を用いた打ち抜き加工、ドリル等による穴あけ加工、レーザーによる穴あけ加工方法がある。このうち、プレス機等を用いた打ち抜き加工が同じものを数多く作る場合に適した加工方法である。
プレス機等を用いた打ち抜き加工は、金型上に設置した印刷物に打ち抜き刃を設置したプレス機を用いてせん断する方法である。
切断加工とは、成型印刷物の不要部分を切断する加工であり、公知のプレス機や押し切りカッター、レーザー加工機等により好適に行うことができる。
本発明のインクジェットインク組成物を用いて作製した印刷物又は成型印刷物をトリミング加工する場合、２０℃〜１５０℃の温度で行うことが好ましく、２０℃〜１００℃の温度で行うことがより好ましく、２５℃〜６０℃の温度で行うことが特に好ましい。上記範囲であると、画像の色味変化が少なく、型への離型性に優れる加工が可能である。
【０１１４】
＜エンボス加工＞
本発明の印刷物又は成型印刷物は、エンボス加工を行ってもよい。
エンボス加工は、印刷物等を図柄や文字等の任意の形状にくぼませて立体感を出す加工のことであり、例えば、ローラーやプレス機等を用いて加工することができる。
エンボス加工の一例としては、ホット・コールドプレス法が挙げられ、特開平１０−１９９３６０号公報に記載の方法等を参照することができる。
ホット・コールドプレス法によるエンボス成型装置の一例を以下に示す。
上記エンボス成型装置は、下部定盤（下定盤）と上部定盤（上定盤）が相互に接近離隔可能に配置されている。そして、下部定盤上にはプレート型ヒータが固定されており、上部定盤の下面にもプレート型ヒータが固定されている。これにより、支持体を加熱しながらホットプレスを行うことができる。このホットプレス機において、その下定盤上のプレート型ヒータに、所定のエンボス形状に倣う凸部を有する金型を取付け、上定盤の下面に固定されたヒータに接触するように、上記凸部に整合する形状の凹部を有する金型を取付ける。そして、画像を形成した支持体を配置し、この支持体と凹部金型との間にクッションシートを配置して、上定盤を下降させる等して上定盤と下定盤との間で支持体及びクッションシートをプレスする。このホットプレス工程における加圧力は例えば３０トンであり、プレート型ヒータによる加熱温度は例えば１７０℃である。そして、上定盤を下定盤に押圧し、支持体及びクッションシートを金型間で挟圧し、このホットプレスを約３分間保持する。支持体は金型を介してヒータにより加熱され、熱変形により複数個の凸部が形成される。次いで、この支持体及びクッションシートを金型間に挟持したまま、ヒータを具備しない内部水冷型定盤間に配置し、例えば加圧力３０トン、保持時間約３分の条件で内部水冷型定盤により押圧し、コールドプレスする。これにより、支持体はホットプレスにより熱変形した凸形状が保持され、エンボス加工を施した成型印刷物が得られる。加圧力及び加熱温度は、用いる印刷物の材質や加工形状等の条件に応じ、適宜調整することができる。
本発明のインクジェットインク組成物を用いて作製した印刷物をエンボス加工する場合、２０℃〜１５０℃の温度で行うことが好ましく、２０℃〜１００℃の温度で行うことがより好ましく、２５℃〜６０℃の温度で行うことが特に好ましい。上記温度範囲であると、画像の色味変化が少なく、型への離型性に優れる加工が可能である。
【実施例】
【０１１５】
以下に実施例及び比較例を示し、本発明をより具体的に説明する。ただし、本発明はこれらの実施例によって限定されるものではない。なお、特に断りのない限り、「部」、及び「％」は質量基準である。
【０１１６】
＜顔料分散物の作製＞
下記表１に記載の顔料以外の組成を混合し、ＳＩＬＶＥＲＳＯＮ社製ミキサーで撹拌し（１０〜１５分、２，０００〜３，０００回転／分）、均一な透明液（分散剤希釈液）を得た。この透明液（分散剤希釈液）に下記表１に記載の顔料を加え、更にミキサーで撹拌し（１０〜２０分、２，０００〜３，０００回転／分）、均一な予備分散液を５００部得た。その後、ディスパーマット社製の循環型ビーズミル装置（ＳＬ−０１２Ｃ１）を用いて分散処理を実施した。分散条件は直径０．６５ｍｍのジルコニアビーズを２００部充填し、周速を１５ｍ／ｓとした。分散時間は１〜６時間とした。
【０１１７】
【表１】
2014172971.tif 000009
【０１１８】
表１に記載の原材料の詳細を以下に示す。また、表１の各数値は、質量部を表す。
シアン顔料（Ｃ．Ｉ．Ｐｉｇｍｅｎｔ  Ｂｌｕｅ  １５：４、ＨＥＬＩＯＧＥＮ  ＢＬＵＥ  Ｄ  ７１１０  Ｆ、ＢＡＳＦ社製）
マゼンタ顔料（混結キナクリドン顔料、ＣＩＮＱＵＡＳＩＡ  ＭＡＧＥＮＴＡ  Ｌ  ４５４０、ＢＡＳＦ社製）
イエロー顔料（Ｃ．Ｉ．Ｐｉｇｍｅｎｔ  Ｙｅｌｌｏｗ  １５５、ＩＮＫ  ＪＥＴ  ＹＥＬＬＯＷ  ４ＧＣ、Ｃｌａｒｉｎａｔ社製）
ブラック顔料（カーボンブラック、ＭＯＧＵＬ  Ｅ、ＣＡＢＯＴ社製）
ホワイト顔料（ＴｉＯ2、ＫＲＯＮＯＳ  ２３００、ＫＲＯＮＯＳ社製）
分散剤Ａ（ＳＯＬＳＰＥＲＳＥ  ３２０００、Ｌｕｂｕｒｉｚｏｌ社製）
分散剤Ｂ（ＳＯＬＳＰＥＲＳＥ  ４１０００、Ｌｕｂｕｒｉｚｏｌ社製）
禁止剤（ニトロソ系重合禁止剤、トリス（Ｎ−ニトロソ−Ｎ−フェニルヒドロキシルアミン）アルミニウム塩、ＦＬＯＲＳＴＡＢ  ＵＶ１２、Ｋｒｏｍａｃｈｅｍ社製）
モノマー（２−フェノキシエチルアクリレート、ＳＲ３３９Ｃ、Ｓａｒｔｏｍｅｒ社製）
【０１１９】
＜ポリマー１〜２４の合成例＞
表２〜表４に記載のポリマー１の組み合わせであるｎ−ブチルメタクリレートとイソボルニルアクリレートとの混合液２０ｇ、メチルエチルケトン３０ｇを窒素置換した三口フラスコに導入し、撹拌機（新東科学（株）製スリーワンモータ）にて撹拌し、窒素をフラスコ内に流しながら加熱して６５℃まで昇温した。
１段階目：上記の混合液に２，２−アゾビス（２，４−ジメチルバレロニトリル（Ｖ−６５、和光純薬工業（株）製）を８０ｍｇだけ加え、６５℃にて３０分加熱撹拌を行った。
２段階目：Ｖ−６５を８０ｍｇだけ加え、６５℃にて更に１時間加熱撹拌した。
得られた反応液をヘキサン１，０００ｍＬに撹拌しながら注ぎ、生じた沈殿を加熱乾燥させることでポリマー１を得た。ポリマーの重量平均分子量（ポリスチレン換算）をＧＰＣにより測定した結果、３０，０００〜３５，０００の範囲であった。
【０１２０】
ポリマー２〜２４については、ポリマー１と同様の手順で表２〜表４の組成に従って、添加するＶ−６５の量と加熱時間とをそれぞれ適宜変更することによって分子量が３０，０００〜３５，０００のポリマーを作製した。一般的には、Ｖ−６５の量を多くすると得られるポリマーの重量平均分子量が小さくなり、少なくすると、得られるポリマーの重量平均分子量が大きくなる。また、加熱時間を長くすると、得られるポリマーの重量平均分子量が大きくなり、短くすると、ポリマーの重量平均分子量が小さくなる。
【０１２１】
【表２】
2014172971.tif 000010
【０１２２】
【表３】
2014172971.tif 000011
【０１２３】
【表４】
2014172971.tif 000012
【０１２４】
＜ポリマー２５及び２６の合成例＞
ポリマー１と同様の手順で、ｎ−ブチルメタクリレートとメチルメタクリレートとの混合液２０ｇ、添加するＶ−６５の量と加熱時間とをそれぞれ適宜変更することによって分子量が５，０００のポリマー２５と分子量１０，０００のポリマー２６とを作製した。なお、両者ともＴｇは、おおよそ７０℃であった。
【０１２５】
上記表２〜表４に記載の各成分欄の数値の単位は、ｇである。
上記ポリマー合成に使用した原材料の詳細を以下に示す。
イソボルニルメタクリレート（ライトエステルＩＢ−Ｘ、共栄社化学（株）製）
ｔ−ブチルメタクリレート（ライトエステルＴＢ、共栄社化学（株）製）
シクロヘキシルメタクリレート（ライトエステルＣＨ、共栄社化学（株）製）
２−フェノキシエチルメタクリレート（ＳＲ３４０、Ｓａｒｔｏｍｅｒ社製）
２−エチルヘキシルメタクリレート（ライトエステルＥＨ、共栄社化学（株）製）
イソデシルメタクリレート（ライトエステルＩＤ、共栄社化学（株）製）
ｎ−ラウリルメタクリレート（ライトエステルＬ、共栄社化学（株）製）
ｎ−ブチルメタクリレート（ライトエステルＮＢ、共栄社化学（株）製）
メチルメタクリレート（Ｍ００８７、東京化成工業（株）製）
【０１２６】
＜ポリマー分子量の測定条件＞
各ポリマーの重量平均分子量は、高速液体クロマトグラフィー（ＨＰＬＣ）ＨＬＣ−８２２０ＧＰＣ（東ソー（株）製）を用いて測定した。
１）機器装置：東ソー（株）製ＨＬＣ−８２２０ＧＰＣ
２）コラム：ＴＳＫ  ｇｅｌ  ＳｕｐｅｒＡＷＭ−Ｈ  ３本連結（６．０ｍｍＩ．Ｄ．×１５ｃｍ×３本）東ソー（株）製、親水性ビニルポリマーを基材とした微粒子ゲル
３）溶媒：Ｎ−メチルピロリドン（１０ｍＭ  ＬｉＢｒ）
４）流速：０．５ｍＬ／ｍｉｎ
５）試料濃度：０．１質量％
６）注入量：６０μＬ
７）温度：４０℃
８）検出器：示差屈折率計（ＲＩ）
【０１２７】
＜ポリマーのＴｇの測定条件＞
各ポリマーのガラス転移温度（Ｔｇ）は、示差走査熱量計（ＤＳＣ）ＥＸＳＴＡＲ６２２０（エスアイアイ・ナノテクノロジー（株）製）を用いて測定した。
【０１２８】
＜使用したポリエーテル変性シリコーン化合物＞
使用したポリエーテル変性シリコーン化合物を以下の表５に示す。
【０１２９】
【表５】
2014172971.tif 000013
【０１３０】
＜インクセット１〜８の作製（モノマー組成）＞
表６〜表１３に記載の組成のうち、重合開始剤、顔料分散物以外の成分をＳＩＬＶＥＲＳＯＮ社製ミキサーで撹拌し（６０分、３，０００〜５，０００回転／分）、均一な透明液を得た。この透明液に、重合開始剤及び顔料分散物を添加、撹拌し（１０〜２０分、２，０００〜３，０００回転／分）、各色のインク組成物をそれぞれ得た。
【０１３１】
＜インク組成物の評価方法＞
上記で作製したインク組成物を市販インクジェットプリンタ（富士フイルム（株）製Ａｃｕｉｔｙ３５０）に充填し、これでプリントサンプル（１００％）を作製した。基材はポリカーボネート（厚み：０．７５ｍｍ、Ｌｅｘａｎ  Ｐｏｌｙｃａｒｂｏｎａｔｅ、Ｒｏｂｅｒｔ  Ｈｏｒｎｅ社製）とした。
なお、ここで１００％とは、同機標準印刷条件を準拠して印刷した場合に得られる最高インク量の条件である。
【０１３２】
＜試験内容１（硬化性）＞
上記プリンターにてＦｉｎｅｒＡｒｔ  Ｌａｍｐ強度を７から５までの３段階変化させ、プリント物のベトツキの有無で硬化性を評価した。評価基準は下記の通りであり、その結果を各表に示した。なお、硬化性が不良であるインク組成物については、以降の試験は中止した。
優秀：ＦｉｎｅｒＡｒｔ  Ｌａｍｐ強度５でもベトツキなし
良好：ＦｉｎｅｒＡｒｔ  Ｌａｍｐ強度６及び７ではベトツキがないが、ＦｉｎｅｒＡｒｔ  Ｌａｍｐ強度５でベトツキ有り
普通：ＦｉｎｅｒＡｒｔ  Ｌａｍｐ強度７ではベトツキがないが、ＦｉｎｅｒＡｒｔ  Ｌａｍｐ強度６でベトツキ有り
不良：ＦｉｎｅｒＡｒｔ  Ｌａｍｐ強度７でベトツキ有り
【０１３３】
＜試験内容２（連続プリント試験）＞
Ａ０サイズのベタ画像を連続して５枚印刷し、発生したノズル抜けをカウントした。評価基準は下記の通りであり、その結果を各表に示した。なお、連続プリント試験が不良であるインクについては、以降の試験は中止した。
優秀：印刷を５枚実施してノズル抜けなし
良好：印刷を５枚実施してノズル抜けが１本発生した
普通：印刷を５枚実施してノズル抜けが２本発生した
不良：印刷を５枚実施してノズル抜けが３本以上発生した
【０１３４】
＜試験内容３（耐ブロッキング性（ＰＣ、コート紙））＞
上記プリンターにてＬａｍｐ強度を７でプリント物を作製し、プリント面にポリカーボネート（ＰＣ、厚み：０．７５ｍｍ、Ｌｅｘａｎ  Ｐｏｌｙｃａｒｂｏｎａｔｅ、Ｒｏｂｅｒｔ  Ｈｏｒｎｅ社製）、又は、コート紙を重ね合わせ、Ａ４サイズあたり４ｋｇの加重を与える重石を載せ２４時間室温（２５℃）で放置した。２４時間後、重ねた基材をプリント面から剥がし、下記基準で耐ブロッキング性を評価した。
優秀：重ねた基材をプリント面から引き剥がした時に音もなく、転写もない
良好：重ねた基材をプリント面から引き剥がした時に音がするが、転写はない
普通：かすかに透明の転写がある
不良：着色の転写がある
【０１３５】
＜試験内容４（密着性（ＰＣ））＞
上記プリンターにてＬａｍｐ強度を７でプリント物を作製し、２４時間室温（２５℃）で放置した後に、クロスカット試験を実施し密着性を評価した。なお密着性が不良であるインクについては、以降の試験は中止した。
優秀：ＪＩＳ  Ｋ５６００−５−６（ＩＳＯ２４０９）に基づいて０点
良好：ＪＩＳ  Ｋ５６００−５−６（ＩＳＯ２４０９）に基づいて１点
普通：ＪＩＳ  Ｋ５６００−５−６（ＩＳＯ２４０９）に基づいて２点
不良：ＪＩＳ  Ｋ５６００−５−６（ＩＳＯ２４０９）に基づいて３点以上
【０１３６】
＜試験内容５（真空成型適正（ＰＣ））＞
上記プリンターにてＬａｍｐ強度を７でプリント物を作製し、２４時間室温（２５℃）で放置した後に、Ｃ．Ｒ．Ｃｌａｒｋｅ社製真空成型機（型番Ｖａｃｕｕｍ  Ｆｏｒｍｅｒ  ７２５ＦＬＢ）を使用し、成型印刷物を作製した。
３０秒以内に基材温度が１８０℃になるようにヒーターを設定し、加熱時間は６０秒とした。３種類の金型（金型１：面積１０ｃｍ×１０ｃｍ、高さ２ｃｍの直方体、金型２：面積１０ｃｍ×１０ｃｍ、高さ５ｃｍの直方体、金型３：面積１０ｃｍ×１０ｃｍ、高さ１０ｃｍの直方体）を使用した。真空成型後に下記基準で評価した。なお、真空成型適性が不良であるインクについては、以降の試験は中止した。
優秀：金型１、２、３で膜に割れがなく、かつ、白色化がない
良好：金型１、２、３で膜に割れがない
普通：金型１、２で膜に割れがない
不良：金型１、２で膜に割れが発生
【０１３７】
＜試験内容６（トリミング適性）＞
真空成型適性の試験で作製したサンプルに対してトリミング処理を実施した。直方体の立ち上がりから０．５ｃｍ離れた部分を押し切りカッターで切断し、切断面を下記基準で評価した。
優秀：金型１、２、３の切断面に膜の剥がれがない
良好：金型１、２の切断面に膜の剥がれがないが、金型３の切断面に膜の剥がれが発生
普通：金型１の切断面に膜の剥がれがないが、金型２、３の切断面に膜の剥がれが発生
不良：金型１の切断面に膜の剥がれが発生
【０１３８】
【表６】
2014172971.tif 000014
【０１３９】
【表７】
2014172971.tif 000015
【０１４０】
【表８】
2014172971.tif 000016
【０１４１】
【表９】
2014172971.tif 000017
【０１４２】
【表１０】
2014172971.tif 000018
【０１４３】
【表１１】
2014172971.tif 000019
【０１４４】
【表１２】
2014172971.tif 000020
【０１４５】
【表１３】
2014172971.tif 000021
【０１４６】
表６〜表１３における「成分Ａ〜Ｃ／モノマー総含有量」は、重量比で「成分Ａ〜成分Ｃの総含有量／重合性化合物の総含有量」を表し、「成分Ｃ／成分Ａ＋成分Ｂ」は、重量比で「成分Ｃの含有量／（成分Ａの含有量＋成分Ｂの含有量）」を表す。また、表６〜表１３に記載の各成分欄の数値の単位は、質量部である。
前述した以外の表６〜表１３で使用した原材料の詳細を以下に示す。
ＰＥＡ（２−フェノキシエチルアクリレート、ＳＲ３３９Ｃ、Ｓａｒｔｏｍｅｒ社製）
４ＰＥＡ（下記化合物、ＳＲ４１０、Ｓａｒｔｏｍｅｒ社製）
ＩＢＯＡ（イソボルニルアクリレート、ＳＲ５０６Ｄ、Ｓａｒｔｏｍｅｒ社製）
ＴＭＣＨＡ（３，３，５−トリメチルシクロヘキシルアクリレート、ＳＲ４２０、Ｓａｒｔｏｍｅｒ社製）
ＴＢＣＨＡ（ｔ−ブチルシクロヘキシルアクリレート、ＳＲ２１７、Ｓａｒｔｏｍｅｒ社製）
ＮＶＣ（Ｎ−ビニルカプロラクタム、ＢＡＳＦ社製）
ＯＤＡ（オクチルアクリレートとデシルアクリレートとの混合物、ＳＲ４８４、Ｓａｒｔｏｍｅｒ社製）
ＨＤＤＡ（１，６−ヘキサンジオールジアクリレート、ＳＲ２３８、Ｓａｒｔｏｍｅｒ社製）
ＯＨ−ＴＥＭＰ（４−ヒドロキシ−２，２，６，６−テトラメチルピペリジン  １−オキシル、４−ＨＹＤＲＯＸＹ  ＴＥＭＰＯ、Ｅｖｏｎｉｋ社製）
ＩＴＸ（イソプロピルチオキサントン、ＳＰＥＥＤＣＵＲＥ  ＩＴＸ、Ｌａｍｂｓｏｎ社製）
ＴＰＯ（２，４，６−トリメチルベンゾイルジフェニルホスフィンオキシド、ＬＵＣＩＲＩＮ  ＴＰＯ、ＢＡＳＦ社製）
Ｉｒｇ８１９（ビス（２，４，６−トリメチルベンゾイル）フェニルホスフィンオキシド、ＩＲＧＡＣＵＲＥ  ８１９、ＢＡＳＦ社製）
【０１４７】
【化８】
2014172971.tif 000022
【０１４８】
＜インクセット９〜１６の作製（シリコーン化合物の組成）＞
表１４に記載の組成のうち、重合開始剤、顔料分散物以外の成分をＳＩＬＶＥＲＳＯＮ社製ミキサーで撹拌し（６０分、３，０００〜５，０００回転／分）、均一な透明液を得た。この透明液に、重合開始剤及び顔料分散物を添加、撹拌し（１０〜２０分、２，０００〜３，０００回転／分）、インク母液セット１を得た。
【０１４９】
【表１４】
2014172971.tif 000023
【０１５０】
なお、表１４に記載の各成分欄の数値の単位は、質量部である。
下記表１５又は表１６に従い、上記で作製したインク母液セット１の各インク組成物に対し、シリコーン化合物、及び、ＰＥＡ（顔料濃度調整のため）を添加した。ＳＩＬＶＥＲＳＯＮ社製ミキサーで撹拌し（１０分、３，０００〜５，０００回転／分）、インクセット９〜１６を得た。例えば、インクセット１３を作製した時は、ＴＥＧＯＲＡＤ２．０質量部を添加したのち、全インクセットの顔料濃度がインクセット１と同等となるようにＰＥＡ２．０質量部を添加した。
評価は、インクセット１と同じ手順で実施し、その結果を下記表１５又は表１６に記載した。
【０１５１】
【表１５】
2014172971.tif 000024
【０１５２】
【表１６】
2014172971.tif 000025
【０１５３】
＜インクセット１７〜５０の作製（ポリマーの組成）＞
表１７に記載の組成のうち、重合開始剤、顔料分散物以外の成分をＳＩＬＶＥＲＳＯＮ社製ミキサーで撹拌し（１０分、３，０００〜５，０００回転／分）、均一な透明液を得た。この透明液に、重合開始剤及び顔料分散物を添加、撹拌し（１０〜２０分、２，０００〜３，０００回転／分）、インク母液セット２を得た。
【０１５４】
【表１７】
2014172971.tif 000026
【０１５５】
上記で作製したポリマー（ポリマー１〜２６）を４０部、ＰＥＡ６０部を（６０分、３，０００〜５，０００回転／分）、均一な透明液であるポリマー１〜２６の希釈液（ポリマー濃度４０質量％）を得た。
【０１５６】
＜インクセット１７〜４０の作製＞
下記表１８〜表２３に従い、上記で作製したインク母液セット２に対し、ポリマー希釈液１０部、及び、ＰＥＡ１５部を添加した。ＳＩＬＶＥＲＳＯＮ社製ミキサーで撹拌し（１０分、３，０００〜５，０００回転／分）、インクセット１７〜４０を得た。インクセット１７〜４０の各色インク組成物におけるポリマーの濃度は４質量％である。
評価は、インクセット１と同じ手順で実施し、その結果を下記表１８〜表２３に記載した。
【０１５７】
【表１８】
2014172971.tif 000027
【０１５８】
【表１９】
2014172971.tif 000028
【０１５９】
【表２０】
2014172971.tif 000029
【０１６０】
【表２１】
2014172971.tif 000030
【０１６１】
【表２２】
2014172971.tif 000031
【０１６２】
【表２３】
2014172971.tif 000032
【０１６３】
＜インクセット４１〜５０の作製＞
下記表２４〜表２６に従い、上記で作製したインク母液セット２に対し、ポリマー希釈液、及び、ＰＥＡ（顔料濃度調整のため）を添加した。ＳＩＬＶＥＲＳＯＮ社製ミキサーで撹拌し（１０分、３，０００〜５，０００回転／分）、インクセット４１〜５０を得た。例えば、インクセット４３を作製した時は、各色インク組成物におけるポリマーの濃度が２質量％になるようにポリマー希釈液５．０部を添加したのち、全インクセットの顔料濃度がインクセット１と同等となるとうにＰＥＡ２０部を添加した。
評価は、インクセット１と同じ手順で実施し、その結果を下記表２４〜表２６に記載した。
【０１６４】
【表２４】
2014172971.tif 000033
【０１６５】
【表２５】
2014172971.tif 000034
【０１６６】
【表２６】
2014172971.tif 000035
【０１６７】
＜基材（支持体）の種類＞
上記で作製したインク組成物（インクセット１〜４）を市販インクジェットプリンタ（富士フイルム（株）製Ａｃｕｉｔｙ３５０）に充填し、これでプリントサンプル（１００％）を作製した。基材の種類を、ポリカーボネート（ＰＣ、厚み：０．７５ｍｍ、Ｌｅｘａｎ  Ｐｏｌｙｃａｒｂｏｎａｔｅ、Ｒｏｂｅｒｔ  Ｈｏｒｎｅ社製）、ポリエチレンテレフタレート（ＰＥＴ、厚み：１．００ｍｍ、Ｆａｌｃｏｎ  Ｐｅｔｇ、Ｒｏｂｅｒｔ  Ｈｏｒｎｅ社製）、ポリスチレン（ＰＳ、厚み：１．００ｍｍ、Ｆａｌｃｏｎ  Ｈｉ  Ｉｍｐａｃｔ  Ｐｏｌｙｓｔｙｒｅｎｅ、Ｒｏｂｅｒｔ  Ｈｏｒｎｅ社製）に代えてそれぞれ印刷した。
なお、ここで１００％とは、同機標準印刷条件を準拠して印刷した場合に得られる最高インク量の条件である。
作製した印刷物を２４時間室温（２５℃）で放置した後に、Ｃ．Ｒ．Ｃｌａｒｋｅ社製真空成型機（型番Ｖａｃｕｕｍ  Ｆｏｒｍｅｒ  ７２５ＦＬＢ）を使用し、成型印刷物を作製した。
３０秒以内に基材温度が１８０℃になるようにヒーターを設定し、加熱時間は６０秒とした。３種類の金型（金型１：面積１０ｃｍ×１０ｃｍ、高さ２ｃｍの直方体、金型２：面積１０ｃｍ×１０ｃｍ、高さ５ｃｍの直方体、金型３：面積１０ｃｍ×１０ｃｍ、高さ１０ｃｍの直方体）を使用した。
続いて、上記真空成型により作製した成型印刷物に対してトリミング処理を実施した。直方体の立ち上がりから０．５ｃｍ離れた部分を押し切りカッターで切断し、切断面を下記基準で評価した。結果を下記表２７に示す。
優秀：金型１、２、３の切断面に膜の剥がれがない
良好：金型１、２の切断面に膜の剥がれがないが、金型３の切断面に膜の剥がれが発生
普通：金型１の切断面に膜の剥がれがないが、金型２、３の切断面に膜の剥がれが発生
不良：金型１の切断面に膜の剥がれが発生
【０１６８】
【表２７】
2014172971.tif 000036